(57)【要約】【課題】本発明の課題は、駆動電圧が低く、高い発光効率の有機電界発光素子を提供することにある。【解決手段】基板上に、一対の電極と該電極間に発光層を含む少なくとも一層の有機層を有する有機電界発光素子であって、発光色の異なる発光材料を少なくとも３種を含有し、且つ、該少なくとも３種の発光材料が白金錯体である有機電界発光素子。【選択図】なし【特許請求の範囲】
【請求項１】
基板上に、一対の電極と該電極間に発光層を含む少なくとも一層の有機層を有する有機電界発光素子であって、発光色の異なる発光材料を少なくとも３種を含有し、且つ、該少なくとも３種の発光材料が白金錯体である有機電界発光素子。
【請求項２】
前記少なくとも３種の発光材料が、発光ピーク波長が４００ｎｍ以上５００ｎｍ未満の青色発光材料、発光ピーク波長が５００ｎｍ以上５７０ｎｍ未満の緑色発光材料、及び５７０ｎｍ以上６７０ｎｍ以下の赤色発光材料である請求項１に記載の有機電界発光素子。
【請求項３】
前記少なくとも３種の発光材料が３座配位子または４座配位子を有する白金錯体である請求項１又は請求項２に記載の有機電界発光素子。
【請求項４】
前記少なくとも３種の発光材料の少なくとも１つが、下記一般式（１）で表される部分構造を有する３座以上の配位子を有し、かつ該配位子が鎖状配位子である金属錯体の少なくとも一種である請求項１〜請求項３のいずれか１項に記載の有機電界発光素子：
【化１】
2010140950.tif 000076
（一般式（１）中、Ｍ１１は白金イオンを表し、Ｌ１１、Ｌ１２、Ｌ１３、Ｌ１４、Ｌ１５は、互いに独立に、Ｍ１１に配位する配位子を表す。Ｌ１１、Ｌ１４間に原子群がさらに存在して環状配位子を形成してもよい。Ｌ１５はＬ１１及びＬ１４の両方と結合して環状配位子を形成することはない。Ｙ１１、Ｙ１２、Ｙ１３は、互いに独立に、連結基、単結合、または二重結合を表す。Ｌ１１とＹ１２、Ｙ１２とＬ１２、Ｌ１２とＹ１１、Ｙ１１とＬ１３、Ｌ１３とＹ１３、Ｙ１３とＬ１４の間の結合は、単結合または二重結合を表す。ｎ１１は０〜４を表す。）。
【請求項５】
前記少なくとも３種の発光材料の少なくとも１つが、下記一般式（２）で表される部分構造を含む請求項１〜請求項４のいずれか１項に記載の有機電界発光素子：
【化２】
2010140950.tif 000077
（一般式（２）中、Ｍ２１は白金イオンを表し、Ｙ２１は連結基、単結合、または二重結合を表す。Ｙ２２、Ｙ２３は、互いに独立に、単結合または連結基を表す。Ｑ２１、Ｑ２２は、互いに独立に、含窒素ヘテロ環を形成する原子群を表し、Ｑ２１で形成される環とＹ２１の間の結合およびＱ２２で形成される環とＹ２１の間の結合は単結合または二重結合を表す。Ｘ２１、Ｘ２２は、互いに独立に、酸素原子、硫黄原子、置換または無置換の窒素原子を表す。Ｒ２１、Ｒ２２、Ｒ２３、Ｒ２４は、互いに独立に、水素原子または置換基を表し、Ｒ２１及びＲ２２並びにＲ２３及びＲ２４は各々結合して環を形成してもよい。Ｌ２５はＭ２１に配位する配位子を表す。ｎ２１は０〜４の整数を表す。）。
【請求項６】
前記少なくとも３種の発光材料の少なくとも１つが、下記一般式（３）で表される部分構造を含む、四座配位子の白金錯体の少なくとも一種である請求項１〜請求項５のいずれか１項に記載の有機電界発光素子：
【化３】
2010140950.tif 000078
（一般式（３）中、Ｚ１は、窒素原子で白金に配位する含窒素ヘテロ環を表す。Ｌ１は単結合または連結基を表す。Ｒ１、Ｒ３、Ｒ４は、互いに独立に、水素原子または置換基を表し、Ｒ２は置換基を表す。）。
【請求項７】
前記一般式（３）で表される部分構造を含む四座配位子の白金錯体が、下記一般式（４）で表される白金錯体である請求項６に記載の有機電界発光素子：
【化４】
2010140950.tif 000079
（一般式（４）中、Ｚ１およびＺ２は、互いに独立に、窒素原子で白金に配位する含窒素ヘテロ環を表す。Ｑ２は炭素原子、酸素原子、硫黄原子、窒素原子又は燐原子で白金に結合する基を表す。Ｌ１、Ｌ２およびＬ３は、互いに独立に、単結合または連結基を表す。Ｒ１、Ｒ３、Ｒ４は、互いに独立に、水素原子または置換基を表し、Ｒ２は置換基を表す。）。
【請求項８】
前記一般式（３）で表される白金錯体が、下記一般式（５）で表される白金錯体である請求項６に記載の有機電界発光素子：
【化５】
2010140950.tif 000080
（一般式（５）中、Ｑ２は、炭素原子、酸素原子、硫黄原子、窒素原子又は燐原子で白金に結合する基を表す。Ｌ１、Ｌ２およびＬ３は、互いに独立に、単結合または連結基を表す。Ｒ１、Ｒ３、Ｒ４は、互いに独立に、水素原子または置換基を表し、Ｒ２は置換基を表す。Ｒａ、Ｒｂは、互いに独立に、置換基を表し、ｎ、ｍは、互いに独立に、０〜３の整数を表す。）。
【請求項９】
前記一般式（４）で表される白金錯体が、下記一般式（６）で表される白金錯体である請求項７に記載の有機電界発光素子：
【化６】
2010140950.tif 000081
（一般式（６）中、Ｑ４は、炭素原子または窒素原子で白金に結合する芳香族炭化水素環基または芳香族ヘテロ環基を表す。Ｌ１、Ｌ２およびＬ３は、互いに独立に、単結合または連結基を表す。Ｒ１、Ｒ３、Ｒ４は、互いに独立に、水素原子または置換基を表し、Ｒ２は置換基を表す。Ｒａ、Ｒｂは、互いに独立に、置換基を表し、ｎ、ｍは、互いに独立に、０〜３の整数を表す。）。
【請求項１０】
前記一般式（６）で表される白金錯体が、下記一般式（７）で表される化合物である請求項９に記載の有機電界発光素子：
【化７】
2010140950.tif 000082
（一般式（７）中、Ｌ１、Ｌ２、Ｌ３、Ｒ１〜Ｒ４、Ｒａ、Ｒｂ、及びｎ、ｍは、前記一般式（６）におけると同義である。Ｒ５、Ｒ７、Ｒ８は、互いに独立に、水素原子または置換基を表し、Ｒ６は置換基を表す。）。
【請求項１１】
前記発光層が正孔輸送性ホスト材料を含有する請求項１〜請求項１０のいずれか１項に記載の有機電界発光素子。
【発明の詳細な説明】
【技術分野】
【０００１】
本発明はフルカラ−ディスプレイ、バックライト、照明光源等の面光源やプリンタ−等の光源アレイ等に有効に利用できる有機電界発光素子（以下、有機ＥＬ素子と呼ぶ場合がある。）に関する。
【背景技術】
【０００２】
今日、種々の表示素子に関する研究開発が活発であり、中でも有機ＥＬ素子は、低電圧で高輝度の発光を得ることができるため、有望な表示素子として注目されている。
【０００３】
有機ＥＬ素子は、発光層もしくは発光層を含む複数の有機層と、有機層を挟んだ対向電極とから構成されている。有機ＥＬ素子は、陰極から注入された電子と陽極から注入された正孔とが有機層において再結合し、生成した励起子からの発光、及び前記励起子からエネルギー移動して生成した他の分子の励起子からの発光の少なくとも一方を利用した発光を得るための素子である。
【０００４】
有機電界発光素子は、低電圧で高輝度の発光が得られるために、携帯電話ディスプレイ、パーソナルデジタルアシスタント（ＰＤＡ）、コンピュータディスプレイ、自動車の情報ディスプレイ、ＴＶモニター、あるいは一般照明を含む広い分野で幅広い潜在用途を有し、それらの分野でデバイスの薄型化、軽量化、小型化、および省電力のなどの利点を有する。このため、将来の電子ディスプレイ市場の主役としての期待が大きい。しかしながら、実用的にこれらの分野で従来ディスプレイに代わって用いられるためには、発光輝度と色調、広い使用環境条件下での耐久性、安価で大量の生産性など多くの技術改良が課題となっている。
【０００５】
また、有機ＥＬ素子は、複数の発光色を組み合わせる混色によってさまざまな発光色の発光が可能となることも特徴である。  
発光色の中で、特に白色発光のニーズは高い。白色発光は、一般照明における省電力、車載ディスプレイ、あるいはバックライトとしても活用できる。さらに、カラーフィルタを用いて青、緑、赤の画素に分けることが可能であり、フルカラー表示装置も可能である。
【０００６】
例えば、相異なる二種以上の発光材料を発光層に含有し、該発光材料の少なくとも一種がオルトメタル化錯体である有機ＥＬ素子が開示されている（例えば、特許文献１参照）。具体的には、オルトメタル化錯体として、緑発光のトリス（２−フェニルピリジン）イリジウム錯体、赤発光のビス（２−フェニルキノリン）アセチルアセテートイリジウム錯体が開示されている。これらのイリジウム錯体と組み合わせて用いられるもう一方の発光材料は、青色発光のブタジエン化合物やピレン化合物、緑発光のクマリン化合物、及び赤色発光のスチリル化合物やルブレン等の非金属錯体が開示されている。
【０００７】
また、発光層中に少なくとも２種以上の発光材料を含有し、該発光材料の少なくとも１種が燐光発光材料であって、最も短波長の光を発光する発光材料の励起寿命が、他の発光材料の励起寿命よりも短いとする有機発光素子が開示されている。具体的には、青色発光材料として、蛍光発光材料を用いて、緑発光材料及び赤色発光材料として燐光発光材料を用いることが開示されている。青色発光材料の蛍光発光材料として、ＢＡｌｑ、Ｚｎ（ＢＴＺ）２が開示され、緑発光材料の燐光発光材料として、Ｉｒ（ｐｐｙ）３、Ｉｒ（ＣＨ３−ｐｐｙ）３、赤色発光材料の燐光発光材料として、Ｉｒ（ｐｉｑ）３、Ｉｒ（ｔｉｑ）３が開示されている。
【特許文献１】特開２００１−３１９７８０号公報
【特許文献２】特開２００４−１４１５５号公報
【発明の開示】
【発明が解決しようとする課題】
【０００８】
本発明の目的は、低電圧で、高い発光効率の有機電界発光素子を提供することにある。
【課題を解決するための手段】
【０００９】
本発明の上記課題は、下記の手段により達成されるものである。
＜１＞  基板上に、一対の電極と該電極間に発光層を含む少なくとも一層の有機層を有する有機電界発光素子であって、発光色の異なる発光材料を少なくとも３種を含有し、且つ、該少なくとも３種の発光材料が白金錯体である有機電界発光素子。
＜２＞  前記少なくとも３種の発光材料が、発光ピーク波長が４００ｎｍ以上５００ｎｍ未満の青色発光材料、発光ピーク波長が５００ｎｍ以上５７０ｎｍ未満の緑色発光材料、及び５７０ｎｍ以上６７０ｎｍ以下の赤色発光材料である＜１＞に記載の有機電界発光素子。
＜３＞  前記少なくとも３種の発光材料が３座配位子または４座配位子を有する白金錯体である＜１＞又は＜２＞に記載の有機電界発光素子。
＜４＞  前記少なくとも３種の発光材料の少なくとも１つが、下記一般式（１）で表される部分構造を有する３座以上の配位子を有し、かつ該配位子が鎖状配位子である金属錯体の少なくとも一種である＜１＞〜＜３＞のいずれかに記載の有機電界発光素子：
【００１０】
【化１】
2010140950.tif 000002
【００１１】
（一般式（１）中、Ｍ１１は白金イオンを表し、Ｌ１１、Ｌ１２、Ｌ１３、Ｌ１４、Ｌ１５は、互いに独立に、Ｍ１１に配位する配位子を表す。Ｌ１１、Ｌ１４間に原子群がさらに存在して環状配位子を形成してもよい。Ｌ１５はＬ１１及びＬ１４の両方と結合して環状配位子を形成することはない。Ｙ１１、Ｙ１２、Ｙ１３は、互いに独立に、連結基、単結合、または二重結合を表す。Ｌ１１とＹ１２、Ｙ１２とＬ１２、Ｌ１２とＹ１１、Ｙ１１とＬ１３、Ｌ１３とＹ１３、Ｙ１３とＬ１４の間の結合は、単結合または二重結合を表す。ｎ１１は０〜４を表す。）。
＜５＞  前記少なくとも３種の発光材料の少なくとも１つが、下記一般式（２）で表される部分構造を含む＜１＞〜＜４＞のいずれかに記載の有機電界発光素子：
【００１２】
【化２】
2010140950.tif 000003
【００１３】
（一般式（２）中、Ｍ２１は白金イオンを表し、Ｙ２１は連結基、単結合、または二重結合を表す。Ｙ２２、Ｙ２３は、互いに独立に、単結合または連結基を表す。Ｑ２１、Ｑ２２は、互いに独立に、含窒素ヘテロ環を形成する原子群を表し、Ｑ２１で形成される環とＹ２１の間の結合およびＱ２２で形成される環とＹ２１の間の結合は単結合または二重結合を表す。Ｘ２１、Ｘ２２は、互いに独立に、酸素原子、硫黄原子、置換または無置換の窒素原子を表す。Ｒ２１、Ｒ２２、Ｒ２３、Ｒ２４は、互いに独立に、水素原子または置換基を表し、Ｒ２１及びＲ２２並びにＲ２３及びＲ２４は各々結合して環を形成してもよい。Ｌ２５はＭ２１に配位する配位子を表す。ｎ２１は０〜４の整数を表す。）。
＜６＞  前記少なくとも３種の発光材料の少なくとも１つが、下記一般式（３）で表される部分構造を含む、四座配位子の白金錯体の少なくとも一種である＜１＞〜＜５＞のいずれかに記載の有機電界発光素子：
【００１４】
【化３】
2010140950.tif 000004
【００１５】
（一般式（３）中、Ｚ１は、窒素原子で白金に配位する含窒素ヘテロ環を表す。Ｌ１は単結合または連結基を表す。Ｒ１、Ｒ３、Ｒ４は、互いに独立に、水素原子または置換基を表し、Ｒ２は置換基を表す。）。
＜７＞  前記一般式（３）で表される部分構造を含む四座配位子の白金錯体が、下記一般式（４）で表される白金錯体である＜６＞に記載の有機電界発光素子：
【００１６】
【化４】
2010140950.tif 000005
【００１７】
（一般式（４）中、Ｚ１およびＺ２は、互いに独立に、窒素原子で白金に配位する含窒素ヘテロ環を表す。Ｑ２は炭素原子、酸素原子、硫黄原子、窒素原子又は燐原子で白金に結合する基を表す。Ｌ１、Ｌ２およびＬ３は、互いに独立に、単結合または連結基を表す。Ｒ１、Ｒ３、Ｒ４は、互いに独立に、水素原子または置換基を表し、Ｒ２は置換基を表す。）。
＜８＞  前記一般式（３）で表される白金錯体が、下記一般式（５）で表される白金錯体である＜６＞に記載の有機電界発光素子：
【化５】
2010140950.tif 000006
（一般式（５）中、Ｑ２は、炭素原子、酸素原子、硫黄原子、窒素原子又は燐原子で白金に結合する基を表す。Ｌ１、Ｌ２およびＬ３は、互いに独立に、単結合または連結基を表す。Ｒ１、Ｒ３、Ｒ４は、互いに独立に、水素原子または置換基を表し、Ｒ２は置換基を表す。Ｒａ、Ｒｂは、互いに独立に、置換基を表し、ｎ、ｍは、互いに独立に、０〜３の整数を表す。）。
＜９＞  前記一般式（４）で表される白金錯体が、下記一般式（６）で表される白金錯体である＜７＞に記載の有機電界発光素子：
【化６】
2010140950.tif 000007
（一般式（６）中、Ｑ４は、炭素原子または窒素原子で白金に結合する芳香族炭化水素環基または芳香族ヘテロ環基を表す。Ｌ１、Ｌ２およびＬ３は、互いに独立に、単結合または連結基を表す。Ｒ１、Ｒ３、Ｒ４は、互いに独立に、水素原子または置換基を表し、Ｒ２は置換基を表す。Ｒａ、Ｒｂは、互いに独立に、置換基を表し、ｎ、ｍは、互いに独立に、０〜３の整数を表す。）。
＜１０＞  前記一般式（６）で表される白金錯体が、下記一般式（７）で表される化合物である＜９＞に記載の有機電界発光素子：
【００１８】
【化７】
2010140950.tif 000008
【００１９】
（一般式（７）中、Ｌ１、Ｌ２、Ｌ３、Ｒ１〜Ｒ４、Ｒａ、Ｒｂ、及びｎ、ｍは、前記一般式（６）におけると同義である。Ｒ５、Ｒ７、Ｒ８は、互いに独立に、水素原子または置換基を表し、Ｒ６は置換基を表す。）。
＜１１＞  前記発光層が正孔輸送性ホスト材料を含有する＜１＞〜＜１０＞のいずれかに記載の有機電界発光素子。
【発明の効果】
【００２０】
本発明によれば、低電圧で、高い発光効率の有機電界発光素子が提供される。
発光材料として、金属錯体を用いることが知られていた。特に発光効率の高い燐光発光材料としてイリジウム錯体が特開２００１−３１９７８０号公報、２００４−１４１５５号公報等に開示されている。しかしながら、イリジウム錯体では、緑色発光及び赤色発光材料が得られているが青色発光材料は知られていない。従って、発光混合により白色を得る場合、青色発光材料として、イリジウム錯体以外の材料より選択する必要があった。しかしながら、特開２００４−１４１５５号公報に開示の蛍光発光材料は、発光効率が劣り、特開２００１−３１９７８０号公報に記載のブタジエン化合物やピレン化合物も発光効率及び耐久性に劣る問題があった。青色発光、緑色発光、及び赤色発光を混合して白色発光を形成したり、これらの発光の組合せのバランスを変えたり、或いは白色発光に更にカラーフィルターを組みあわせてフルカラー表示を行う場合、これらの３色の発光が、駆動条件の変化（例えば、発光輝度、駆動電圧の変動、発光時間、製造後の保存期間、等）によってもバランスが崩れることなく発光することが求められる。
本発明者らは、上記の条件を満足する種々の燐光発光金属錯体を鋭意探索した結果、青色発光、緑色発光、及び赤色発光を全て白金錯体により構成することにより、思いがけずに解決されることを見出した。
全て白金錯体により構成することのメカニズムは、明確ではないが、本発明者らの解析によれば、イリジウム錯体はイオン化ポテンシャル（Ｉｐ）が小さく、正孔輸送性に富むが、白金錯体は電子親和力（Ｅａ）が大きく、電子輸送性に富む材料である。例えば、青色発光材料として白金錯体、緑色発光材料、及び赤色発光材料としてイリジウム錯体を組みあわせて用いると、それぞれの電荷輸送性が異なり、駆動電圧が上昇すること、あるいは互いに電荷移動錯体（ＤＡ錯体）を形成するために発光が抑制され、駆動電圧の上昇及び発光効率の低下をもたらすもので推測される。
本発明に拠れば、青色発光、緑色発光、及び赤色発光とも電子輸送性の白金錯体で構成されるので、駆動電圧を低く維持して、３色の発光をバランス良く保つことができる結果、高い効率と低い駆動電圧を実現することができた。
【発明を実施するための最良の形態】
【００２１】
以下、本発明の有機電界発光素子（以下、適宜「有機ＥＬ素子」と称する場合がある。）について詳細に説明する。
本発明の有機ＥＬ素子は、基板上に陰極と陽極を有し、両電極の間に有機発光層（以下、単に「発光層」と称する場合がある。）を含む有機化合物層を有する。発光素子の性質上、陽極及び陰極のうち少なくとも一方の電極は、透明であることが好ましい。
本発明における有機化合物層は、単層または積層のいずれであってもよい。積層の場合の態様としては、陽極側から、正孔輸送層、発光層、電子輸送層の順に積層されている態様が好ましい。更に、正孔輸送層と発光層との間、又は、発光層と電子輸送層との間には、電荷ブロック層等を有していてもよい。陽極と正孔輸送層との間に、正孔注入層を有してもよく、陰極と電子輸送層との間には、電子注入層を有してもよい。尚、各層は複数の二次層に分かれていてもよい。
【００２２】
有機ＥＬ素子は、基板上に、一対の電極と該電極間に発光層を含む少なくとも一層の有機層を有する有機電界発光素子であって、発光色の異なる発光材料を少なくとも３種を含有し、且つ、該少なくとも３種の発光材料が白金錯体である。
好ましくは、少なくとも３種の発光材料が、発光ピーク波長が４００ｎｍ以上５００ｎｍ未満の青色発光材料、発光ピーク波長が５００ｎｍ以上５７０ｎｍ未満の緑色発光材料、及び５７０ｎｍ以上６７０ｎｍ以下の赤色発光材料である。
好ましくは、少なくとも３種の発光材料が３座配位子または４座配位子を有する白金錯体である。
好ましくは、少なくとも３種の発光材料の少なくとも１つが、下記一般式（１）で表される部分構造を有する３座以上の配位子を有し、かつ該配位子が鎖状配位子である。
【００２３】
【化８】
2010140950.tif 000009
【００２４】
（一般式（１）中、Ｍ１１は白金イオンを表し、Ｌ１１、Ｌ１２、Ｌ１３、Ｌ１４、Ｌ１５は、互いに独立に、Ｍ１１に配位する配位子を表す。Ｌ１１、Ｌ１４間に原子群がさらに存在して環状配位子を形成してもよい。Ｌ１５はＬ１１及びＬ１４の両方と結合して環状配位子を形成することはない。Ｙ１１、Ｙ１２、Ｙ１３は、互いに独立に、連結基、単結合、または二重結合を表す。Ｌ１１とＹ１２、Ｙ１２とＬ１２、Ｌ１２とＹ１１、Ｙ１１とＬ１３、Ｌ１３とＹ１３、Ｙ１３とＬ１４の間の結合は、単結合または二重結合を表す。ｎ１１は０〜４を表す。）。
好ましくは、少なくとも３種の発光材料の少なくとも１つが、下記一般式（２）で表される部分構造を有する。
【００２５】
【化９】
2010140950.tif 000010
【００２６】
（一般式（２）中、Ｍ２１は白金イオンを表し、Ｙ２１は連結基、単結合、または二重結合を表す。Ｙ２２、Ｙ２３は、互いに独立に、単結合または連結基を表す。Ｑ２１、Ｑ２２は、互いに独立に、含窒素ヘテロ環を形成する原子群を表し、Ｑ２１で形成される環とＹ２１の間の結合およびＱ２２で形成される環とＹ２１の間の結合は単結合または二重結合を表す。Ｘ２１、Ｘ２２は、互いに独立に、酸素原子、硫黄原子、置換または無置換の窒素原子を表す。Ｒ２１、Ｒ２２、Ｒ２３、Ｒ２４は、互いに独立に、水素原子または置換基を表し、Ｒ２１及びＲ２２並びにＲ２３及びＲ２４は各々結合して環を形成してもよい。Ｌ２５はＭ２１に配位する配位子を表す。ｎ２１は０〜４の整数を表す。）。
好ましくは、少なくとも３種の発光材料の少なくとも１つが、下記一般式（３）で表される部分構造を有する四座配位子の白金錯体の少なくとも一種である。
【００２７】
【化１０】
2010140950.tif 000011
【００２８】
（一般式（３）中、Ｚ１は、窒素原子で白金に配位する含窒素ヘテロ環を表す。Ｌ１は単結合または連結基を表す。Ｒ１、Ｒ３、Ｒ４は、互いに独立に、水素原子または置換基を表し、Ｒ２は置換基を表す。）。
好ましくは、一般式（３）で表される部分構造を含む四座配位子の白金錯体が、下記一般式（４）で表される白金錯体である。
【００２９】
【化１１】
2010140950.tif 000012
【００３０】
（一般式（４）中、Ｚ１およびＺ２は、互いに独立に、窒素原子で白金に配位する含窒素ヘテロ環を表す。Ｑ２は炭素原子、酸素原子、硫黄原子、窒素原子又は燐原子で白金に結合する基を表す。Ｌ１、Ｌ２およびＬ３は、互いに独立に、単結合または連結基を表す。Ｒ１、Ｒ３、Ｒ４は、互いに独立に、水素原子または置換基を表し、Ｒ２は置換基を表す。）。
好ましくは、一般式（３）で表される白金錯体が、下記一般式（５）で表される白金錯体である。
【００３１】
【化１２】
2010140950.tif 000013
【００３２】
（一般式（５）中、Ｑ２は、炭素原子、酸素原子、硫黄原子、窒素原子又は燐原子で白金に結合する基を表す。Ｌ１、Ｌ２およびＬ３は、互いに独立に、単結合または連結基を表す。Ｒ１、Ｒ３、Ｒ４は、互いに独立に、水素原子または置換基を表し、Ｒ２は置換基を表す。Ｒａ、Ｒｂは、互いに独立に、置換基を表し、ｎ、ｍは、互いに独立に、０〜３の整数を表す。）。
好ましくは、一般式（４）で表される白金錯体が、下記一般式（６）で表される白金錯体である。
【００３３】
【化１３】
2010140950.tif 000014
【００３４】
（一般式（６）中、Ｑ４は、炭素原子または窒素原子で白金に結合する芳香族炭化水素環基または芳香族ヘテロ環基を表す。Ｌ１、Ｌ２およびＬ３は、互いに独立に、単結合または連結基を表す。Ｒ１、Ｒ３、Ｒ４は、互いに独立に、水素原子または置換基を表し、Ｒ２は置換基を表す。Ｒａ、Ｒｂは、互いに独立に、置換基を表し、ｎ、ｍは、互いに独立に、０〜３の整数を表す。）。
好ましくは、一般式（６）で表される白金錯体が、下記一般式（７）で表される化合物である。
【００３５】
【化１４】
2010140950.tif 000015
【００３６】
（一般式（７）中、Ｌ１、Ｌ２、Ｌ３、Ｒ１〜Ｒ４、Ｒａ、Ｒｂ、及びｎ、ｍは、前記一般式（６）におけると同義である。Ｒ５、Ｒ７、Ｒ８は、互いに独立に、水素原子または置換基を表し、Ｒ６は置換基を表す。）。
好ましくは、発光層が正孔輸送性ホスト材料を含有する。
【００３７】
２．有機電界発光素子の構成要素
次に、本発明の発光素子を構成する要素について、詳細に説明する。
【００３８】
（基板）
本発明で使用する基板としては、有機化合物層から発せられる光を散乱又は減衰させない基板であることが好ましい。その具体例としては、ジルコニア安定化イットリウム（ＹＳＺ）、ガラス等の無機材料、ポリエチレンテレフタレート、ポリブチレンフタレート、ポリエチレンナフタレート等のポリエステル、ポリスチレン、ポリカーボネート、ポリエーテルスルホン、ポリアリレート、ポリイミド、ポリシクロオレフィン、ノルボルネン樹脂、およびポリ（クロロトリフルオロエチレン）等の有機材料が挙げられる。
例えば、基板としてガラスを用いる場合、その材質については、ガラスからの溶出イオンを少なくするため、無アルカリガラスを用いることが好ましい。また、ソーダライムガラスを用いる場合には、シリカなどのバリアコートを施したものを使用することが好ましい。有機材料の場合には、耐熱性、寸法安定性、耐溶剤性、電気絶縁性、及び加工性に優れていることが好ましい。
【００３９】
基板の形状、構造、大きさ等については、特に制限はなく、発光素子の用途、目的等に応じて適宜選択することができる。一般的には、基板の形状としては、板状であることが好ましい。基板の構造としては、単層構造であってもよいし、積層構造であってもよく、また、単一部材で形成されていてもよいし、２以上の部材で形成されていてもよい。
【００４０】
基板は、無色透明であっても、有色透明であってもよいが、有機発光層から発せられる光を散乱又は減衰等させることがない点で、無色透明であることが好ましい。
【００４１】
基板には、その表面又は裏面に透湿防止層（ガスバリア層）を設けることができる。
透湿防止層（ガスバリア層）の材料としては、窒化珪素、酸化珪素などの無機物が好適に用いられる。透湿防止層（ガスバリア層）は、例えば、高周波スパッタリング法などにより形成することができる。
熱可塑性基板を用いる場合には、更に必要に応じて、ハードコート層、アンダーコート層などを設けてもよい。
【００４２】
（陽極）
陽極は、通常、有機化合物層に正孔を供給する電極としての機能を有していればよく、その形状、構造、大きさ等については特に制限はなく、発光素子の用途、目的に応じて、公知の電極材料の中から適宜選択することができる。前述のごとく、陽極は、通常透明陽極として設けられる。
【００４３】
陽極の材料としては、例えば、金属、合金、金属酸化物、導電性化合物、又はこれらの混合物が好適に挙げられる。陽極材料の具体例としては、アンチモンやフッ素等をドープした酸化錫（ＡＴＯ、ＦＴＯ）、酸化錫、酸化亜鉛、酸化インジウム、酸化インジウム錫（ＩＴＯ）、酸化亜鉛インジウム（ＩＺＯ）等の導電性金属酸化物、金、銀、クロム、ニッケル等の金属、さらにこれらの金属と導電性金属酸化物との混合物又は積層物、ヨウ化銅、硫化銅などの無機導電性物質、ポリアニリン、ポリチオフェン、ポリピロールなどの有機導電性材料、及びこれらとＩＴＯとの積層物などが挙げられる。この中で好ましいのは、導電性金属酸化物であり、特に、生産性、高導電性、透明性等の点からはＩＴＯが好ましい。
【００４４】
陽極は、例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、陽極を構成する材料との適性を考慮して適宜選択した方法に従って、前記基板上に形成することができる。例えば、陽極の材料として、ＩＴＯを選択する場合には、陽極の形成は、直流又は高周波スパッタ法、真空蒸着法、イオンプレーティング法等に従って行うことができる。
【００４５】
本発明の有機電界発光素子において、陽極の形成位置としては特に制限はなく、発光素子の用途、目的に応じて適宜選択することができる。が、前記基板上に形成されるのが好ましい。この場合、陽極は、基板における一方の表面の全部に形成されていてもよく、その一部に形成されていてもよい。
【００４６】
なお、陽極を形成する際のパターニングとしては、フォトリソグラフィーなどによる化学的エッチングによって行ってもよいし、レーザーなどによる物理的エッチングによって行ってもよく、また、マスクを重ねて真空蒸着やスパッタ等をして行ってもよいし、リフトオフ法や印刷法によって行ってもよい。
【００４７】
陽極の厚みとしては、陽極を構成する材料により適宜選択することができ、一概に規定することはできないが、通常、１０ｎｍ〜５０μｍ程度であり、５０ｎｍ〜２０μｍが好ましい。
【００４８】
陽極の抵抗値としては、１０３Ω／□以下が好ましく、１０２Ω／□以下がより好ましい。陽極が透明である場合は、無色透明であっても、有色透明であってもよい。透明陽極側から発光を取り出すためには、その透過率としては、６０％以上が好ましく、７０％以上がより好ましい。
【００４９】
なお、透明陽極については、沢田豊監修「透明電極膜の新展開」シーエムシー刊（１９９９）に詳述があり、ここに記載される事項を本発明に適用することができる。耐熱性の低いプラスティック基材を用いる場合は、ＩＴＯ又はＩＺＯを使用し、１５０℃以下の低温で成膜した透明陽極が好ましい。
【００５０】
（陰極）
陰極は、通常、有機化合物層に電子を注入する電極としての機能を有していればよく、その形状、構造、大きさ等については特に制限はなく、発光素子の用途、目的に応じて、公知の電極材料の中から適宜選択することができる。
【００５１】
陰極を構成する材料としては、例えば、金属、合金、金属酸化物、電気伝導性化合物、これらの混合物などが挙げられる。具体例としてはアルカリ金属（たとえば、ＬＩ、Ｎａ、Ｋ、Ｃｓ等）、アルカリ土類金属（たとえばＭｇ、Ｃａ等）、金、銀、鉛、アルミニウム、ナトリウム−カリウム合金、リチウム−アルミニウム合金、マグネシウム−銀合金、インジウム、およびイッテルビウム等の希土類金属などが挙げられる。これらは、１種単独で使用してもよいが、安定性と電子注入性とを両立させる観点からは、２種以上を好適に併用することができる。
【００５２】
これらの中でも、陰極を構成する材料としては、電子注入性の点で、アルカリ金属やアルカリ土類金属が好ましく、保存安定性に優れる点で、アルミニウムを主体とする材料が好ましい。
アルミニウムを主体とする材料とは、アルミニウム単独、アルミニウムと０．０１質量％〜１０質量％のアルカリ金属又はアルカリ土類金属との合金若しくはこれらの混合物（例えば、リチウム−アルミニウム合金、マグネシウム−アルミニウム合金など）をいう。
【００５３】
なお、陰極の材料については、特開平２−１５５９５号公報、特開平５−１２１１７２号公報に詳述されており、これらの広報に記載の材料は、本発明においても適用することができる。
【００５４】
陰極の形成方法については、特に制限はなく、公知の方法に従って行うことができる。
例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、前記した陰極を構成する材料との適性を考慮して適宜選択した方法に従って形成することができる。例えば、陰極の材料として、金属等を選択する場合には、その１種又は２種以上を同時又は順次にスパッタ法等に従って行うことができる。
【００５５】
陰極を形成するに際してのパターニングは、フォトリソグラフィーなどによる化学的エッチングによって行ってもよいし、レーザーなどによる物理的エッチングによって行ってもよく、マスクを重ねて真空蒸着やスパッタ等をして行ってもよいし、リフトオフ法や印刷法によって行ってもよい。
【００５６】
本発明において、陰極形成位置は特に制限はなく、有機化合物層上の全部に形成されていてもよく、その一部に形成されていてもよい。
また、陰極と前記有機化合物層との間に、アルカリ金属又はアルカリ土類金属のフッ化物、酸化物等による誘電体層を０．１ｎｍ〜５ｎｍの厚みで挿入してもよい。この誘電体層は、一種の電子注入層と見ることもできる。誘電体層は、例えば、真空蒸着法、スパッタリング法、またはイオンプレーティング法等により形成することができる。
【００５７】
陰極の厚みは、陰極を構成する材料により適宜選択することができ、一概に規定することはできないが、通常１０ｎｍ〜５μｍ程度であり、５０ｎｍ〜１μｍが好ましい。
また、陰極は、透明であってもよいし、不透明であってもよい。なお、透明な陰極は、陰極の材料を１ｎｍ〜１０ｎｍの厚さに薄く成膜し、更にＩＴＯやＩＺＯ等の透明な導電性材料を積層することにより形成することができる。
【００５８】
（有機化合物層）
本発明における有機化合物層について説明する。
本発明の有機ＥＬ素子は、基板上に、一対の電極と該電極間に発光層を含む少なくとも一層の有機層を有する有機電界発光素子であって、発光色の異なる発光材料を少なくとも３種を含有し、且つ、該少なくとも３種の発光材料が白金錯体である。
発光層以外の他の有機化合物層としては、前述したごとく、正孔輸送層、電子輸送層、電荷ブロック層、正孔注入層、電子注入層等の各層が挙げられる。
【００５９】
本発明の有機ＥＬ素子において、有機化合物層を構成する各層は、蒸着法やスパッタ法等の乾式製膜法、湿式塗布方式、転写法、印刷法、インクジェット方式等いずれによっても好適に形成することができる。
【００６０】
（発光層）
有機発光層は、電界印加時に、陽極、正孔注入層、又は正孔輸送層から正孔を受け取り、陰極、電子注入層、又は電子輸送層から電子を受け取り、正孔と電子の再結合の場を提供して発光させる機能を有する層である。
本発明における発光層は、発光色の異なる発光材料を少なくとも３種を含有し、且つ、該少なくとも３種の発光材料が白金錯体である。好ましくは、発光材料が、前記一般式（１）で表される部分構造を有する３座以上の配位子を有し、かつ該配位子が鎖状配位子である金属錯体の少なくとも一種である。
【００６１】
好ましくは、前記発光材料が、前記一般式（２）で表される部分構造を含む。
【００６２】
好ましくは、前記発光材料が、下記一般式（３）で表される部分構造を含む、四座配位子の白金錯体の少なくとも一種である。
好ましくは、前記一般式（３）で表される部分構造を含む四座配位子の白金錯体が、前記一般式（４）で表される白金錯体である。
好ましくは、前記一般式（３）で表される白金錯体が、前記一般式（５）で表される白金錯体である。
好ましくは、前記一般式（４）で表される白金錯体が、前記一般式（６）で表される白金錯体である。
好ましくは、前記一般式（６）で表される白金錯体が、前記一般式（７）で表される化合物である。
【００６３】
本発明に用いる白金錯体の発光層中の含有量は、白金錯体の総量で、０．１質量％以上５０質量％以下が好ましく、１質量％以上４０質量％以下がより好ましく、５質量％以上３０質量％以下がさらに好ましく、７質量％以上２０質量％以下が最も好ましい。
発光ピーク波長が４００ｎｍ以上５００ｎｍ未満の青色発光材料は、０．１質量％以上４０質量％以下が好ましく、１質量％以上２５質量％以下がより好ましく、５質量％以上２０質量％以下がさらに好ましい。
発光ピーク波長が５００ｎｍ以上５７０ｎｍ未満の緑色発光材料は、０．０５質量％以上２５質量％以下が好ましく、０．１質量％以上２０質量％以下がより好ましく、０．２質量％以上１０質量％以下がさらに好ましい。
５７０ｎｍ以上６７０ｎｍ以下の赤色発光材料は、０．０５質量％以上２５質量％以下が好ましく、０．１質量％以上２０質量％以下がより好ましく、０．１質量％以上１０質量％以下がさらに好ましい。
発光ピーク波長が４００ｎｍ以上５００ｎｍ未満の青色発光材料、発光ピーク波長が５００ｎｍ以上５７０ｎｍ未満の緑色発光材料、及び５７０ｎｍ以上６７０ｎｍ以下の赤色発光材料の含有量の相対比率は、質量％の比で、青色発光材料：緑色発光材料：赤色発光材料＝１以上：１以上：１が好ましく、２以上：１以上：１がより好ましく、５以上：１以上：１が更に好ましい。
また、発光層を１層とし、その中に青色、緑色、赤色発光の白金錯体を含有して白色発光を行う素子においては、発光材料の含有量の相対比率は、質量％の比で、青色発光材料：緑色発光材料：赤色発光材料＝１０以上：１以上：１が特に好ましい。
【００６４】
本発明に於ける発光材料について、更に詳細に説明する。
始めに、前記一般式（１）で表される化合物について詳細に説明する。
【００６５】
一般式（１）中、Ｍ１１は白金イオンを表す。
一般式（１）中、Ｌ１１、Ｌ１２、Ｌ１３、及びＬ１４は、それぞれ独立に、Ｍ１１に配位する配位子を表す。Ｌ１１、Ｌ１２、Ｌ１３、及びＬ１４に含まれ、かつ、Ｍ１１に配位する原子としては、窒素原子、酸素原子、硫黄原子、炭素原子、又はリン原子が好ましく、窒素原子、酸素原子、硫黄原子、又は炭素原子がより好ましく、窒素原子、酸素原子、又は炭素原子が更に好ましい。
【００６６】
Ｍ１１とＬ１１、Ｌ１２、Ｌ１３、及びＬ１４でそれぞれ形成される結合は、それぞれ独立に、共有結合であってもイオン結合であっても配位結合であってもよい。本発明における配位子とは、説明の便宜上、配位結合のみならず他のイオン結合、共有結合により形成された場合においても用いるものとする。
Ｌ１１、Ｙ１２、Ｌ１２、Ｙ１１、Ｌ１３、Ｙ１３、及びＬ１４から成る配位子は、アニオン性配位子（少なくとも一つのアニオンが金属と結合する配位子）であることが好ましい。アニオン性配位子中のアニオンの数は、１〜３が好ましく、１、２がより好ましく、２がさらに好ましい。
【００６７】
Ｍ１１に炭素原子で配位するＬ１１、Ｌ１２、Ｌ１３、及びＬ１４としては、特に限定されないが、それぞれ独立にイミノ配位子、芳香族炭素環配位子（例えばベンゼン配位子、ナフタレン配位子、アントラセン配位子、フェナントラセン配位子など）、ヘテロ環配位子（例えばフラン配位子、チオフェン配位子、ピリジン配位子、ピラジン配位子、ピリミジン配位子、チアゾール配位子、オキサゾール配位子、ピロール配位子、イミダゾール配位子、ピラゾール配位子、及び、それらを含む縮環体（例えばキノリン配位子、ベンゾチアゾール配位子など）およびこれらの互変異性体）が挙げられる。
【００６８】
Ｍ１１に窒素原子で配位するＬ１１、Ｌ１２、Ｌ１３、及びＬ１４としては特に限定されないが、それぞれ独立に、含窒素へテロ環配位子（例えば、ピリジン配位子、ピラジン配位子、ピリミジン配位子、ピリダジン配位子、トリアジン配位子、チアゾール配位子、オキサゾール配位子、ピロール配位子、イミダゾール配位子、ピラゾール配位子、トリアゾール配位子、オキサジアゾール配位子、チアジアゾール配位子、及び、それらを含む縮環体（例えば、キノリン配位子、ベンズオキサゾール配位子、ベンズイミダゾール配位子など）、及び、これらの互変異性体（なお、本発明では通常の異性体以外に次のような例も互変異性体と定義する。例えば、特開２００７−１０３４９３化合物番号「化２４」に記載の例示化合物（２４）の５員ヘテロ環配位子、化合物番号「化２８」に記載の例示化合物（６４）の末端５員ヘテロ環配位子、化合物番号「化３７」に記載の例示化合物（１４５）の５員ヘテロ環配位子もピロール互変異性体と定義する。）など、アミノ配位子（アルキルアミノ配位子（好ましくは炭素数２〜３０、より好ましくは炭素数２〜２０、特に好ましくは炭素数２〜１０であり、例えばメチルアミノなどが挙げられる。）、アリールアミノ配位子（例えばフェニルアミノなどが挙げられる。）、アシルアミノ配位子（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ配位子（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ配位子（好ましくは炭素数７〜３０、より好ましくは炭素数７〜２０、特に好ましくは炭素数７〜１２であり、例えばフェニルオキシカルボニルアミノなどが挙げられる。）、スルホニルアミノ配位子（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、イミノ配位子など）が挙げられる。これらの配位子はさらに置換されていてもよい。
【００６９】
Ｍ１１に酸素原子で配位するＬ１１、Ｌ１２、Ｌ１３、及びＬ１４としては特に限定されないが、それぞれ独立に、アルコキシ配位子（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ配位子（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、ヘテロ環オキシ配位子（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、アシルオキシ配位子（好ましくは炭素数２〜３０、より好ましくは炭素数２〜２０、特に好ましくは炭素数２〜１０であり、例えばアセトキシ、ベンゾイルオキシなどが挙げられる。）、シリルオキシ配位子（好ましくは炭素数３〜４０、より好ましくは炭素数３〜３０、特に好ましくは炭素数３〜２４であり、例えばトリメチルシリルオキシ、トリフェニルシリルオキシなどが挙げられる。）、カルボニル配位子（例えばケトン配位子、エステル配位子、アミド配位子など）、エーテル配位子（例えばジアルキルエーテル配位子、ジアリールエーテル配位子、フリル配位子など）などが挙げられる。これらの配位子は更に置換されていてもよい。
【００７０】
Ｍ１１に硫黄原子で配位するＬ１１、Ｌ１２、Ｌ１３、及びＬ１４としては特に限定されないが、それぞれ独立に、アルキルチオ配位子（好ましくは炭素数１〜３０、より好ましくは炭素数１〜２０、特に好ましくは炭素数１〜１２であり、例えばメチルチオ、エチルチオなどが挙げられる。）、アリールチオ配位子（好ましくは炭素数６〜３０、より好ましくは炭素数６〜２０、特に好ましくは炭素数６〜１２であり、例えばフェニルチオなどが挙げられる。）、ヘテロ環チオ配位子（好ましくは炭素数１〜３０、より好ましくは炭素数１〜２０、特に好ましくは炭素数１〜１２であり、例えばピリジルチオ、２−ベンズイミダゾリルチオ、２−ベンズオキサゾリルチオ、２−ベンズチアゾリルチオなどが挙げられる。）、チオカルボニル配位子（例えばチオケトン配位子、チオエステル配位子など）、又はチオエーテル配位子（例えばジアルキルチオエーテル配位子、ジアリールチオエーテル配位子、チオフリル配位子など）などが挙げられる。これらの置換配位子は更に置換されてもよい。
【００７１】
Ｍ１１にリン原子で配位するＬ１１、Ｌ１２、Ｌ１３、及びＬ１４としては特に限定されないが、それぞれ独立に、ジアルキルホスフィノ配位子、ジアリールホスフィノ配位子、トリアルキルホスフィン配位子、トリアリールホスフィン配位子、ホスフィニン配位子等があげられる。これらの配位子は更に置換されてもよい。
【００７２】
Ｌ１１及びＬ１４は、それぞれ独立に、芳香族炭素環配位子、アルキルオキシ配位子、アリールオキシ配位子、エーテル配位子、アルキルチオ配位子、アリールチオ配位子、アルキルアミノ配位子、アリールアミノ配位子、アシルアミノ配位子、含窒素へテロ環配位子（例えばピリジン配位子、ピラジン配位子、ピリミジン配位子、ピリダジン配位子、トリアジン配位子、チアゾール配位子、オキサゾール配位子、ピロール配位子、イミダゾール配位子、ピラゾール配位子、トリアゾール配位子、オキサジアゾール配位子、チアジアゾール配位子、又は、それらを含む縮環配位子体（例えば、キノリン配位子、キノキサリン配位子、フタラジン配位子、ベンズオキサゾール配位子、ベンズイミダゾール配位子など）、又は、これらの互変異性体など）が好ましく、芳香族炭素環配位子、アリールオキシ配位子、アリールチオ配位子、アリールアミノ配位子、並びにピリジン配位子、ピラジン配位子、ピラゾール配位子、イミダゾール配位子、又は、それらを含む縮環配位子体（例えば、キノリン配位子、キノキサリン配位子、フタラジン配位子、ベンズイミダゾール配位子など）、又は、これらの互変異性体がより好ましく、芳香族炭素環配位子、アリールオキシ配位子、アリールチオ配位子、アリールアミノ配位子、並びにピリジン配位子、ピラジン配位子、ピラゾール配位子、イミダゾール配位子、又は、それらを含む縮環配位子体がさらに好ましく、芳香族炭素環配位子、アリールオキシ配位子、並びにピリジン配位子、ピラジン配位子、ピラゾール配位子、イミダゾール配位子、又は、それらを含む縮環配位子体が特に好ましい。
【００７３】
Ｌ１２及びＬ１３は、それぞれ独立に、Ｍ１１と配位結合を形成する配位子が好ましく、Ｍ１１と配位結合を形成する配位子としては、ピリジン環、ピラジン環、ピリミジン環、トリアジン環、チアゾール環、オキサゾール環、ピロール環、トリアゾール環、及び、それらを含む縮環体（例えば、キノリン環、キノキサリン配位子、フタラジン配位子、ベンズオキサゾール環、ベンズイミダゾール環、インドレニン環など）及び、これらの互変異性体が好ましく、ピリジン環、ピラジン環、ピリミジン環、ピロール環、及び、それらを含む縮環体（例えば、キノリン環、キノキサリン環、フタラジン環、インドール環など）、及び、これらの互変異性体がより好ましく、ピリジン環、ピラジン環、ピリミジン環、及び、それらを含む縮環体（例えば、キノリン環など）がさらに好ましく、ピリジン環、及び、ピリジン環を含む縮環体（例えば、キノリン環など）が特に好ましい。
【００７４】
一般式（１）中、Ｌ１５はＭ１１に配位する配位子を表す。Ｌ１５は１〜４座の配位子が好ましく、１〜４座のアニオン性配位子がより好ましい。１〜４座のアニオン性配位子としては特に限定されないが、ハロゲン配位子、１，３−ジケトン配位子（例えば、アセチルアセトン配位子など）、ピリジン配位子を含有するモノアニオン性２座配位子（例えば、ピコリン酸配位子、２−（２−ヒドロキシフェニル）−ピリジン配位子など）、Ｌ１１、Ｙ１２、Ｌ１２、Ｙ１１、Ｌ１３、Ｙ１３、Ｌ１４で形成される４座配位子が好ましく、１，３−ジケトン配位子（例えば、アセチルアセトン配位子など）、ピリジン配位子を含有するモノアニオン性２座配位子（例えばピコリン酸配位子、２−（２−ヒドロキシフェニル）−ピリジン配位子など）、Ｌ１１、Ｙ１２、Ｌ１２、Ｙ１１、Ｌ１３、Ｙ１３、Ｌ１４で形成される４座配位子がより好ましく、１，３−ジケトン配位子（例えば、アセチルアセトン配位子など）、ピリジン配位子を含有するモノアニオン性２座配位子（例えば、ピコリン酸配位子、２−（２−ヒドロキシフェニル）−ピリジン配位子など）がさらに好ましく、１，３−ジケトン配位子（例えば、アセチルアセトン配位子など）が特に好ましい。配位座の数、及び配位子の数が、金属の配位数を上回ることはない。但し、Ｌ１５はＬ１１及びＬ１４の両方と結合して環状配位子を形成することはない。
【００７５】
一般式（１）中、Ｙ１１、Ｙ１２、及びＹ１３は、それぞれ独立に、連結基、単結合、または二重結合を表す。連結基としては、特に限定されないが、例えば、炭素原子、窒素原子、酸素原子、硫黄原子、ケイ素原子、リン原子から選択される原子を含んで構成される連結基が好ましい。このような連結基の具体例としては、例えば下記のものが挙げられる。
【００７６】
【化１５】
2010140950.tif 000016
【００７７】
また、Ｙ１１、Ｙ１２、又はＹ１３が連結基である場合、Ｌ１１とＹ１２、Ｙ１２とＬ１２、Ｌ１２とＹ１１、Ｙ１１とＬ１３、Ｌ１３とＹ１３、Ｙ１３とＬ１４の間の結合は、それぞれ独立に、単結合又は二重結合を表す。
【００７８】
Ｙ１１、Ｙ１２、及びＹ１３は、それぞれ独立に、単結合、二重結合、カルボニル連結基、アルキレン連結基、アルケニレン基、アミノ連結基が好ましい。Ｙ１１は、単結合、アルキレン基、アミノ連結基がより好ましく、アルキレン基がさらに好ましい。Ｙ１２及びＹ１３は、単結合、アルケニレン基がより好ましく、単結合がさらに好ましい。
【００７９】
Ｙ１２、Ｌ１１、Ｌ１２、及びＭ１１で形成される環、Ｙ１１、Ｌ１２、Ｌ１３、及びＭ１１で形成される環、Ｙ１３、Ｌ１３、Ｌ１４、及びＭ１１で形成される環は、それぞれ環員数４〜１０が好ましく、環員数５〜７がより好ましく、環員数５又は６がさらに好ましい。
【００８０】
一般式（１）中、ｎ１１は０〜４を表す。Ｍ１１が配位数４の金属の場合、ｎ１１は０であり、Ｍ１１が配位数６の金属の場合、ｎ１１は１、２が好ましく、１がより好ましい。Ｍ１１が配位数６でｎ１１が１の場合Ｌ１５は２座配位子を表し、Ｍ１１が配位数６でｎ１１が２の場合Ｌ１５は単座配位子を表す。Ｍ１１が配位数８の金属の場合、ｎ１１は１〜４が好ましく、１、２がより好ましく、１がより好ましい。Ｍ１１が配位数８でｎ１１が１の場合Ｌ１５は４座配位子を表し、Ｍ１１が配位数８でｎ１１が２の場合Ｌ１５は２座配位子を表す。ｎ１１が複数のときは、複数のＬ１５は同じであっても異なっていてもよい。
【００８１】
前記一般式（１）で表される化合物は、好ましくは、一般式（２）で表される化合物である。
一般式（２）中、Ｑ２１、Ｑ２２は、それぞれ独立に、含窒素へテロ環（Ｍ２１に配位する窒素を含む環）を形成する原子群を表す。Ｑ２１、Ｑ２２で形成される含窒素ヘテロ環としては特に限定されないが、例えば、ピリジン環、ピラジン環、ピリミジン環、ピリダジン環、トリアジン環、ピラゾール環、イミダゾール環、チアゾール環、オキサゾール環、ピロール環、トリアゾール環、及び、それらを含む縮環体（例えば、キノリン環、キノキサリン環、フタラジン環、インドール環、ベンズオキサゾール環、ベンズイミダゾール環、インドレニン環など）及び、これらの互変異性体が挙げられる。
【００８２】
Ｑ２１、Ｑ２２で形成される含窒素ヘテロ環としては、好ましくは、ピリジン環、ピラジン環、ピリミジン環、ピリダジン環、トリアジン環、ピラゾール環、イミダゾール環、オキサゾール環、ピロール環、及び、それらを含む縮環体（例えば、キノリン環、キノキサリン環、フタラジン環、インドール環、ベンズオキサゾール環、ベンズイミダゾール環など）及び、これらの互変異性体であり、より好ましくはピリジン環、ピラジン環、ピリミジン環、イミダゾール環、ピロール環、及び、それらを含む縮環体（例えば、キノリン環など）及び、これらの互変異性体であり、さらに好ましくは、ピリジン環、及び、その縮環体（例えば、キノリン環など）であり、特に好ましくはピリジン環である。
【００８３】
Ｘ２１、Ｘ２２は、それぞれ独立に、酸素原子、硫黄原子、置換または無置換の窒素原子であり、酸素原子、硫黄原子、置換された窒素原子がより好ましく、酸素原子、硫黄原子がさらに好ましく、酸素原子が特に好ましい。
【００８４】
Ｙ２１は、前記一般式（１）におけるＹ１１と同義であり、好ましい範囲も同じである。
【００８５】
Ｙ２２、Ｙ２３は、それぞれ独立に、単結合、連結基を表し、単結合が好ましい。連結基としては特に限定されないが、例えば、カルボニル連結基、チオカルボニル連結基、アルキレン基、アルケニレン基、アリーレン基、ヘテロアリーレン基、酸素原子連結基、窒素原子連結基、硫黄原子連結基、及び、これらの組み合わせからなる連結基などが挙げられる。
【００８６】
Ｙ２２又はＹ２３として表される連結基としては、カルボニル連結基、アルキレン連結基、アルケニレン連結基が好ましく、カルボニル連結基、アルケニレン連結基がより好ましく、カルボニル連結基がさらに好ましい。
【００８７】
Ｒ２１、Ｒ２２、Ｒ２３、及びＲ２４は、それぞれ独立に、水素原子または置換基を表す。置換基としては特に限定されないが、例えば、アルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。）、
【００８８】
アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、アシル基（好ましくは炭素数１〜３０、より好ましくは炭素数１〜２０、特に好ましくは炭素数１〜１２であり、例えばアセチル、ベンゾイル、ホルミル、ピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、
【００８９】
アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えばスルファモイル、メチルスルファモイル、ジメチルスルファモイル、フェニルスルファモイルなどが挙げられる。）、
【００９０】
カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミダゾリルチオ、２−ベンズオキサゾリルチオ、２−ベンズチアゾリルチオなどが挙げられる。）、スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、
【００９１】
リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば窒素原子、酸素原子、硫黄原子、具体的には例えばイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）などが挙げられる。これらの置換基は更に置換されてもよい。
【００９２】
Ｒ２１、Ｒ２２、Ｒ２３、及びＲ２４は、それぞれ独立に、アルキル基、アリール基、Ｒ２１とＲ２２またはＲ２３とＲ２４が結合して環構造（例えば、ベンゾ縮環、ピリジン縮環など）を形成する基が好ましく、Ｒ２１とＲ２２又はＲ２３とＲ２４が結合して環構造（例えばベンゾ縮環、ピリジン縮環など）を形成する基がより好ましい。
【００９３】
Ｌ２５は前記一般式（１）におけるＬ１５と同義であり、好ましい範囲も同じである。
【００９４】
ｎ２１は前記一般式（１）におけるｎ１１と同義であり、好ましい範囲も同じである。
【００９５】
次に前記一般式（２）で表される化合物について説明する。
一般式（２）において、Ｑ２１、Ｑ２２が形成する環がピリジン環のとき、Ｙ２１は連結基を表す金属錯体であること、Ｑ２１、Ｑ２２が形成する環がピリジン環で、Ｙ２１が単結合または二重結合で、Ｘ２１、Ｘ２２が硫黄原子、置換または無置換の窒素原子を表す金属錯体であること、或いは、Ｑ２１、Ｑ２２が形成する環が含窒素ヘテロ５員環、または、窒素原子を２つ以上含む含窒素６員環を表す金属錯体であることが好ましい。
【００９６】
前記一般式（２）で表される化合物の好ましい形態は、下記一般式（１−Ａ）で表される化合物である。
【００９７】
【化１６】
2010140950.tif 000017
【００９８】
一般式（１−Ａ）について説明する。
一般式（１−Ａ）中、Ｍ３１は、白金イオンである。
【００９９】
Ｚ３１、Ｚ３２、Ｚ３３、Ｚ３４、Ｚ３５、及びＺ３６は、それぞれ独立に、置換または無置換の炭素原子、窒素原子を表し、置換または無置換の炭素原子がより好ましい。炭素上の置換基としては、前記一般式（１）におけるＲ２１で説明した基が挙げられ、また、Ｚ３１とＺ３２、Ｚ３２とＺ３３、Ｚ３３とＺ３４、Ｚ３４とＺ３５、Ｚ３５とＺ３６が連結基を介して結合し、縮環（例えば、ベンゾ縮環、ピリジン縮環など）を形成してもよく、Ｚ３１とＴ３１、Ｚ３６とＴ３８が連結基を介して結合し、縮環（例えば、ベンゾ縮環、ピリジン縮環など）を形成してもよい。
【０１００】
前記炭素上の置換基としては、アルキル基、アルコキシ基、アルキルアミノ基、アリール基、縮環（例えば、ベンゾ縮環、ピリジン縮環など）を形成する基、ハロゲン原子が好ましく、アルキルアミノ基、アリール基、縮環（例えば、ベンゾ縮環、ピリジン縮環など）を形成する基がより好ましく、アリール基、縮環（例えば、ベンゾ縮環、ピリジン縮環など）を形成する基がさらに好ましく、縮環（例えば、ベンゾ縮環、ピリジン縮環など）を形成する基が特に好ましい。
【０１０１】
Ｔ３１、Ｔ３２、Ｔ３３、Ｔ３４、Ｔ３５、Ｔ３６、Ｔ３７、及びＴ３８は、それぞれ独立に、置換または無置換の炭素原子、窒素原子を表し、置換または無置換の炭素原子がより好ましい。炭素上の置換基としては、前記一般式（１）におけるＲ２１で説明した基が挙げられ、また、Ｔ３１とＴ３２、Ｔ３２とＴ３３、Ｔ３３とＴ３４、Ｔ３５とＴ３６、Ｔ３６とＴ３７、Ｔ３７とＴ３８が連結基を介して結合し、縮環（例えばベンゾ縮環、ピリジン縮環など）を形成しても良い。
【０１０２】
前記炭素上の置換基としては、アルキル基、アルコキシ基、アルキルアミノ基、アリール基、縮環（例えば、ベンゾ縮環、ピリジン縮環など）を形成する基、ハロゲン原子が好ましく、アリール基、縮環（例えば、ベンゾ縮環、ピリジン縮環など）を形成する基、ハロゲン原子がより好ましく、アリール基、ハロゲン原子がさらに好ましく、アリール基が特に好ましい。
【０１０３】
Ｘ３１、Ｘ３２は、それぞれ独立に、前記一般式（２）におけるＸ２１、Ｘ２２と同義であり、好ましい範囲も同じである。
【０１０４】
前記一般式（１）で表される化合物の好ましい別の態様は、下記一般式（１５−２）で表される化合物である。
【０１０５】
【化１７】
2010140950.tif 000018
【０１０６】
一般式（１５−２）中、Ｍ５１は白金イオンである。
【０１０７】
Ｑ５１、Ｑ５２は、それぞれ独立に、前記一般式（２）におけるＱ２１、Ｑ２２と同義であり、好ましい範囲も同じである。
【０１０８】
Ｑ５３、Ｑ５４は、それぞれ独立に、含窒素へテロ環（Ｍ５１に配位する窒素を含む環）を形成する基を表す。Ｑ５３、Ｑ５４で形成される含窒素ヘテロ環としては特に限定されないが、ピロール誘導体の互変異性体（例えば、特開２００７−１０３４９３化合物番号「化２４」に記載の例示化合物（２４）の５員ヘテロ環配位子、化合物番号「化２８」に記載の例示化合物（６４）の末端５員ヘテロ環配位子、化合物番号「化３７」に記載の例示化合物（１４５）の５員ヘテロ環配位子など）、イミダゾール誘導体の互変異性体（例えば、特開２００７−１０３４９３化合物番号「化２４」に記載の例示化合物（２９）のヘテロ５員環配位子など）、チアゾール誘導体の互変異性体（例えば、特開２００７−１０３４９３化合物番号「化２４」に記載の例示化合物（３０）のヘテロ５員環配位子など）、オキサゾール誘導体の互変異性体（例えば、特開２００７−１０３４９３化合物番号「化２４」に記載の例示化合物（３１）のヘテロ５員環配位子など）が好ましく、ピロール誘導体の互変異性体、イミダゾール誘導体の互変異性体、チアゾール誘導体の互変異性体がより好ましく、ピロール誘導体の互変異性体、イミダゾール誘導体の互変異性体がさらに好ましく、ピロール誘導体の互変異性体が特に好ましい。
【０１０９】
Ｙ５１は前記一般式（１）におけるＹ１１と同義であり、好ましい範囲も同じである。
【０１１０】
Ｌ５５は前記一般式（１）におけるＬ１５と同義であり、好ましい範囲も同じである。
【０１１１】
ｎ５１は前記ｎ１１と同義であり、好ましい範囲も同じである。
【０１１２】
Ｗ５１、Ｗ５２は、それぞれ独立に、置換または無置換の炭素原子、窒素原子を表し、無置換の炭素原子、窒素原子が好ましく、無置換の炭素原子がより好ましい。
【０１１３】
前記一般式（１）で表される化合物の好ましい別の態様は、一般式（１５−３）で表される化合物である。
【０１１４】
【化１８】
2010140950.tif 000019
【０１１５】
一般式（１５−３）中、ＭＡ１、ＱＡ１、ＱＡ２、ＹＡ１、ＹＡ２、ＹＡ３、ＲＡ１、ＲＡ２、ＲＡ３、ＲＡ４、ＬＡ５、及びｎＡ１は、前記一般式（１）におけるＭ２１、Ｑ２１、Ｑ２２、Ｙ２１、Ｙ２２、Ｙ２３、Ｒ２１、Ｒ２２、Ｒ２３、Ｒ２４、Ｌ２５、及びｎ２１とそれぞれ同義であり、好ましい範囲も同じである。
【０１１６】
前記一般式（１５−３）で表される化合物の好ましい形態は、下記一般式（３−Ｂ）で表される化合物である。
【０１１７】
一般式（３−Ｂ）で表される化合物について説明する。
【０１１８】
【化１９】
2010140950.tif 000020
【０１１９】
一般式（３−Ｂ）中、Ｍ７１は白金イオンである。
【０１２０】
Ｙ７１、Ｙ７２、及びＹ７３は、それぞれ一般式（２）におけるＹ２１、Ｙ２２、及びＹ２３と同義であり、好ましい範囲も同じである。
【０１２１】
Ｌ７５は前記一般式（１）におけるＬ１５と同義であり、好ましい範囲も同じである。
【０１２２】
ｎ７１は前記一般式（１）におけるｎ１１と同義であり、好ましい範囲も同じである。
【０１２３】
Ｚ７１、Ｚ７２、Ｚ７３、Ｚ７４、Ｚ７５、及びＺ７６は、それぞれ独立に、置換または無置換の炭素原子、窒素原子を表し、置換または無置換の炭素原子が好ましい。炭素上の置換基としては、前記一般式（２）におけるＲ２１で説明した基が挙げられる。また、Ｒ７１とＲ７２、Ｒ７３とＲ７４が連結基を介して結合し、環（例えばベンゼン環、ピリジン環）を形成してもよい。Ｒ７１〜Ｒ７４は前記一般式（２）におけるＲ２１〜Ｒ２４の置換基と同義であり、好ましい範囲も同じである。
【０１２４】
前記一般式（３−Ｂ）で表される化合物の好ましい形態は、下記一般式（３−Ｃ）で表される化合物である。
一般式（３−Ｃ）で表される化合物について説明する。
【０１２５】
【化２０】
2010140950.tif 000021
【０１２６】
一般式（３−Ｃ）中、ＲＣ１、ＲＣ２は、それぞれ独立に、水素原子または置換基を表し、置換基としては、前記一般式（２）におけるＲ２１ないしＲ２４の置換基として説明したアルキル基、アリール基、ヘテロ環基（これら基は更に置換されても良い。その場合の置換基としては例えば前記一般式（２）におけるＲ２１で表される置換基として挙げた基が適用できる。）、ハロゲン原子を表す。ＲＣ３、ＲＣ４、ＲＣ５、及びＲＣ６が表す置換基も前記一般式（２）におけるＲ２１ないしＲ２４の置換基と同義である。ｎＣ３、ｎＣ６は０〜３の整数、ｎＣ４、ｎＣ５は０〜４の整数を表し、ＲＣ３、ＲＣ４、ＲＣ５、ＲＣ６をそれぞれ複数個有する場合、複数個のＲＣ３、ＲＣ４、ＲＣ５、ＲＣ６は同じであっても異なってもよく、連結して環を形成してもよい。ＲＣ３、ＲＣ４、ＲＣ５、ＲＣ６は、好ましくはアルキル基、アリール基、ヘテロアリール基、シアノ基、ハロゲン原子である。
【０１２７】
前記一般式（１）で表される化合物の好ましい別の態様は、一般式（１５−４）で表される化合物である。
【０１２８】
【化２１】
2010140950.tif 000022
【０１２９】
一般式（１５−４）中、ＭＢ１、ＹＢ２、ＹＢ３、ＲＢ１、ＲＢ２、ＲＢ３、ＲＢ４、ＬＢ５、ｎＢ３、ＸＢ１、及びＸＢ２は、前記一般式（２）におけるＭ２１、Ｙ２２、Ｙ２３、Ｒ２１、Ｒ２２、Ｒ２３、Ｒ２４、Ｌ２５、ｎ２１、Ｘ２１、及びＸ２２とそれぞれ同義であり好ましい範囲も同様である。
ＹＢ１は連結基を表し、前記一般式（２）におけるＹ２１と同様であり、好ましくは１，２位で置換したビニル基、フェニレン環、ピリジン環、ピラジン環、ピリミジン環または炭素数２〜８のアルキレン基を表す。
ＲＢ５、ＲＢ６は、それぞれ独立に、水素原子または置換基を表し、置換基としては前記一般式（２）におけるＲ２１ないしＲ２４の置換基として説明したアルキル基、アリール基、ヘテロ環基を表す。ただし、ＹＢ１はＲＢ５またはＲＢ６と連結することはない。ｎＢ１、ｎＢ２は、それぞれ独立に、０ないし１の整数を表す。
【０１３０】
前記一般式（１５−４）で表される化合物の好ましい形態は、下記一般式（４−Ａ）で表される化合物である。
一般式（４−Ａ）で表される化合物について説明する。
【０１３１】
【化２２】
2010140950.tif 000023
【０１３２】
一般式（４−Ａ）中、ＲＤ３、ＲＤ４は、それぞれ独立に、水素原子または置換基を表し、ＲＤ１、ＲＤ２はそれぞれ置換基を表す。ＲＤ１、ＲＤ２、ＲＤ３、及びＲＤ４が表す置換基としては、前記一般式（１５−４）におけるＲＢ５、ＲＢ６が表す置換基と同義であり、好ましい範囲も同様である。ｎＤ１、ｎＤ２は０〜４の整数を表し、ＲＤ１、ＲＤ２をそれぞれ複数個有する場合、複数個のＲＤ１、ＲＤ２は同じであっても異なってもよく、連結して環を形成してもよい。ＹＤ１は１，２位で置換したビニル基、フェニレン環、ピリジン環、ピラジン環、ピリミジン環または炭素数１〜８のアルキレン基を表す。
【０１３３】
前記一般式（１）で表される化合物の好ましい別の態様は、一般式（１５−５）で表される化合物である。
【０１３４】
【化２３】
2010140950.tif 000024
【０１３５】
一般式（１５−５）中、Ｍ６１は、白金イオンである。
【０１３６】
Ｑ６１、Ｑ６２は、それぞれ独立に、環を形成する基を表す。Ｑ６１、Ｑ６２で形成される環としては特に限定されないが、例えば、ベンゼン環、ピリジン環、ピリダジン環、ピリミジン環、チオフェン環、イソチアゾール環、フラン環、イソオキサゾ−ル環、及び、その縮環体が挙げられる。
【０１３７】
Ｑ６１、Ｑ６２で形成される環は、好ましくは、ベンゼン環、ピリジン環、チオフェン環、チアゾール環、及び、その縮環体であり、ベンゼン環、ピリジン環、及び、その縮環体がより好ましく、ベンゼン環、及び、その縮環体がさらに好ましい。
【０１３８】
Ｙ６１は前記一般式（１）におけるＹ１１と同義であり、好ましい範囲も同じである。
【０１３９】
Ｙ６２、Ｙ６３は、それぞれ独立に、連結基または単結合を表す。連結基としては特に限定されないが、例えば、カルボニル連結基、チオカルボニル連結基、アルキレン基、アルケニレン基、アリーレン基、ヘテロアリーレン基、酸素原子連結基、窒素原子連結基、及び、これらの組み合わせからなる連結基などが挙げられる。
【０１４０】
Ｙ６２、Ｙ６３は、それぞれ独立に、単結合、カルボニル連結基、アルキレン連結基、アルケニレン基が好ましく、単結合、アルケニレン基がより好ましく、単結合がさらに好ましい。
【０１４１】
Ｌ６５は前記一般式（１）におけるＬ１５と同義であり、好ましい範囲も同じである。
【０１４２】
ｎ６１は前記一般式（２）におけるｎ１１と同義であり、好ましい範囲も同じである。
【０１４３】
Ｚ６１、Ｚ６２、Ｚ６３、Ｚ６４、Ｚ６５、Ｚ６６、Ｚ６７、及びＺ６８は、それぞれ独立に、置換または無置換の炭素原子、窒素原子を表し、置換または無置換の炭素原子が好ましい。炭素上の置換基としては、前記一般式（１５）におけるＲ２１で説明した基が挙げられ、また、Ｚ６１とＺ６２、Ｚ６２とＺ６３、Ｚ６３とＺ６４、Ｚ６５とＺ６６、Ｚ６６とＺ６７、Ｚ６７とＺ６８が連結基を介して結合し、縮環（例えば、ベンゾ縮環、ピリジン縮環など）を形成しても良い。Ｑ６１、Ｑ６２で形成される環がそれぞれＺ６１、Ｚ６８と連結基を介して結合し、環を形成してもよい。
【０１４４】
前記炭素上の置換基としては、アルキル基、アルコキシ基、アルキルアミノ基、アリール基、縮環（例えばベンゾ縮環、ピリジン縮環など）を形成する基、ハロゲン原子が好ましく、アルキルアミノ基、アリール基、縮環（例えばベンゾ縮環、ピリジン縮環など）を形成する基がより好ましく、アリール基、縮環（例えばベンゾ縮環、ピリジン縮環など）を形成する基がさらに好ましく、縮環（例えばベンゾ縮環、ピリジン縮環など）を形成する基が特に好ましい。
【０１４５】
本発明における発光材料は、好ましくは、一般式（３）で表される部分構造を含む四座配位子の白金錯体である。
【０１４６】
【化２４】
2010140950.tif 000025
【０１４７】
一般式（３）中、Ｚ１は窒素原子で白金に配位する含窒素ヘテロ環を表す。Ｌ１は単結合または連結基を表す。Ｒ１、Ｒ３、Ｒ４は水素原子または置換基を表し、Ｒ２は置換基を表す。
【０１４８】
Ｚ１は窒素原子で白金に配位する含窒素ヘテロ環を表す。Ｚ１としては、例えば、ピリジン環、ピラジン環、ピリミジン環、ピリダジン環、トリアジン環、ピラゾール環、イミダゾール環、オキサゾール環、チアゾール環、トリアゾール環、オキサジアゾール環、チアジアゾール環およびそのベンゾ縮環体、ピリド縮環体等が挙げられ、好ましくはピリジン環、ピラジン環、ピリミジン環、ピラゾール環、トリアゾール環であり、より好ましくはピリジン環、ピラジン環、ピリミジン環であり、特に好ましくはピリジン環である。これらは置換基を有していてもよく、置換基としては、後述するＬ１の置換基として挙げたものが適用できる。
【０１４９】
Ｌ１は単結合または連結基を表す。連結基としては特に限定されないが、炭素原子、窒素原子、酸素原子、硫黄原子、ケイ素原子からなる連結基が好ましく、下記に具体例を示すが、これらに限定されることはない。
【０１５０】
【化２５】
2010140950.tif 000026
【０１５１】
これらの連結基は可能であればさらに置換基を有していてもよく、導入可能な置換基としては、置換基としてはアルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。）、アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、
【０１５２】
ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、アシル基（好ましくは炭素数１〜３０、より好ましくは炭素数１〜２０、特に好ましくは炭素数１〜１２であり、例えばアセチル、ベンゾイル、ホルミル、ピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、
【０１５３】
スルファモイル基（好ましくは炭素数０〜３０、より好ましくは炭素数０〜２０、特に好ましくは炭素数０〜１２であり、例えばスルファモイル、メチルスルファモイル、ジメチルスルファモイル、フェニルスルファモイルなどが挙げられる。）、カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、２−ベンズチアゾリルチオなどが挙げられる。）、スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、
【０１５４】
ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば窒素原子、酸素原子、硫黄原子であり、具体的にはイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）などが挙げられる。これらの置換基は更に置換されてもよい。置換基として好ましくは、アルキル基、アリール基、ヘテロ環基、ハロゲン原子、シリル基であり、より好ましくはアルキル基、アリール基、ヘテロ環基、ハロゲン原子であり、さらに好ましくはアルキル基、アリール基、芳香族ヘテロ環基、フッ素原子である。
【０１５５】
Ｌ１として好ましくは単結合、メチレン基、ジメチルメチレン基、ジフェニルメチレン基である。
【０１５６】
Ｒ１、Ｒ３、Ｒ４は水素原子または置換基を表す。Ｒ１、Ｒ３、Ｒ４が置換基を表す場合、置換基としては、連結基Ｌ１の置換基として挙げたものが適用できる。Ｒ１、Ｒ３、Ｒ４として好ましくは、水素原子、アルキル基、アリール基、アミノ基、アルコキシ基、アリールオキシ基、ヘテロ環オキシ基、アシル基、アルコキシカルボニル基、アリールオキシカルボニル基、アルキルチオ基、アリールチオ基、ヘテロ環チオ基、スルホニル基、ハロゲン原子、シアノ基、ヘテロ環基、シリル基、シリルオキシ基であり、より好ましくは、水素原子、アルキル基、アリール基、アミノ基、アルコキシ基、アシル基、アルキルチオ基、スルホニル基、ハロゲン原子、シアノ基、ヘテロ環基、シリル基であり、さらに好ましくは、水素原子、アルキル基、アリール基、アルコキシ基、アシル基、スルホニル基、フッ素原子、シアノ基、ヘテロ環基、シリル基であり、さらに好ましくは水素原子、アルキル基、アリール基、スルホニル基、フッ素原子、シアノ基、ヘテロ環基であり、特に好ましくは水素原子、アルキル基、アリール基、フッ素原子、シアノ基、ヘテロ環基である。もっとも好ましくは、水素原子、アルキル基、フッ素原子、フルオロアルキル基、シアノ基である。これらの置換基はさらに別の基が置換していても良い。
【０１５７】
Ｒ２は置換基を表す。Ｒ２で表される置換基としては、Ｒ１、Ｒ３、Ｒ４で表される置換基として挙げたものが適用できる。Ｒ２で表される置換基として好ましくは、アルキル基、アリール基、アミノ基、アルコキシ基、アリールオキシ基、ヘテロ環オキシ基、アシル基、アルコキシカルボニル基、アリールオキシカルボニル基、アルキルチオ基、アリールチオ基、ヘテロ環チオ基、スルホニル基、ハロゲン原子、シアノ基、ヘテロ環基、シリル基、シリルオキシ基であり、より好ましくは、アルキル基、アリール基、アミノ基、アルコキシ基、アシル基、アルキルチオ基、スルホニル基、ハロゲン原子、シアノ基、ヘテロ環基、シリル基であり、さらに好ましくは、アルキル基、アリール基、アルコキシ基、アシル基、スルホニル基、フッ素原子、シアノ基、ヘテロ環基、シリル基であり、さらに好ましくはアルキル基、アリール基、スルホニル基、フッ素原子、シアノ基、ヘテロ環基であり、特に好ましくはアルキル基、アリール基、フッ素原子、シアノ基、ヘテロ環基である。もっとも好ましくは、アルキル基、フッ素原子、フルオロアルキル基、シアノ基である。これらの置換基はさらに別の基が置換していても良い。
【０１５８】
前記一般式（３）で表される部分構造を含む四座配位子の白金錯体化合物は、好ましくは一般式（４）で表される白金錯体である。
【０１５９】
【化２６】
2010140950.tif 000027
【０１６０】
一般式（４）中、Ｚ１およびＺ２は窒素原子で白金に配位する含窒素ヘテロ環を表す。Ｑ２は炭素原子、酸素原子、硫黄原子、窒素原子またはりん原子で白金に結合する基を表す。Ｌ１、Ｌ２およびＬ３は単結合または連結基を表す。Ｒ１、Ｒ３、Ｒ４は水素原子または置換基を表し、Ｒ２は置換基を表す。
【０１６１】
一般式（４）について説明する。Ｚ１およびＺ２は一般式（３）におけるＺ１と同義であり、また好ましい範囲も同様である。Ｚ１とＺ２は等しくても異なっていてもよい。Ｌ１、Ｌ２およびＬ３は一般式（３）におけるＬ１と同義であり、また好ましい範囲も同様である。Ｌ１、Ｌ２、Ｌ３はそれぞれ等しくても異なっていてもよい。Ｑ２は炭素原子、酸素原子、硫黄原子、窒素原子又はりん原子で白金に結合する基を表す。
炭素原子で白金に結合するＱ２としては、例えばイミノ基、芳香族炭化水素基（フェニル基、ナフチル基など）、芳香族ヘテロ環基（ピリジン環、ピラジン環、ピリミジン環、ピリダジン環、トリアジン環、トリアゾール環、イミダゾール環、ピラゾール環、チオフェン環、フラン環など）およびこれらを含む縮合環が挙げられる。これらの基はさらに置換されていても良い。
【０１６２】
窒素原子で白金に結合するＱ２としては、例えば含窒素ヘテロ環基（ピロール環、ピラゾール環、イミダゾール環、トリアゾール環など）、アミノ基（アルキルアミノ基、アリールアミノ基、アシルアミノ基、アルコキシカルボニルアミノ基、アリールオキシカルボニルアミノ基、スルホニルアミノ基などが挙げられる。これらの基はさらに置換されていても良い。
酸素原子で白金に結合するＱ２としては、例えばオキシ基、カルボニルオキシ基、アルコキシ基、アリールオキシ基、ヘテロ環オキシ基、アシルオキシ基、シリルオキシ基等が挙げられる。
硫黄原子で白金に結合するＱ２としては、例えばチオ基、アルキルチオ基、アリールチオ基、ヘテロ環チオ基、カルボニルチオ基等が挙げられる。
りん原子で白金に結合するＱ２としては、例えばジアリールホスフィン基が挙げられる。
【０１６３】
Ｑ２で表される基として好ましくは、炭素で白金に結合する芳香族炭化水素基、炭素で白金に結合する芳香族ヘテロ環基、窒素で白金に結合する含窒素ヘテロ環基、アリールオキシ基、カルボニルオキシ基であり、より好ましくは炭素で白金に結合する芳香族炭化水素基、炭素で白金に結合する芳香族ヘテロ環基、アリールオキシ基、カルボニルオキシ基であり、さらに好ましくは炭素で白金に結合する芳香族炭化水素基、炭素で白金に結合する芳香族ヘテロ環基、カルボニルオキシ基である。Ｑ２は可能であれば置換基を有していても良い。置換基としては、一般式（３）における連結基Ｌ１の置換基として挙げたものが適用できる。
Ｒ１、Ｒ２、Ｒ３およびＲ４は一般式（３）におけるそれらと同義であり、また好ましい範囲も同様である。
【０１６４】
前記一般式（３）で表される部分構造を含む四座配位子の白金錯体化合物の別の態様は、好ましくは一般式（５）で表される白金錯体である。
【０１６５】
【化２７】
2010140950.tif 000028
【０１６６】
一般式（５）中、Ｑ２は炭素原子、酸素原子、硫黄原子、窒素原子、りん原子で白金に結合する基を表す。Ｌ１、Ｌ２およびＬ３は単結合または連結基を表す。Ｒ１、Ｒ３、Ｒ４は水素原子または置換基を表し、Ｒ２は置換基を表す。Ｒａ、Ｒｂは置換基を表し、ｎ、ｍは０〜３の整数を表す。
【０１６７】
一般式（５）について説明する。Ｑ２、Ｌ１、Ｌ２、Ｌ３、Ｒ１、Ｒ２、Ｒ３、Ｒ４は一般式（４）におけるそれらと同義であり、また好ましい範囲も同様である。ＲａおよびＲｂは水素原子または置換基を表す。置換基としてはＬ１の置換基として挙げたものが適用できる。Ｒａ、Ｒｂとして好ましくは、水素原子、アルキル基、アリール基、アミノ基、アルコキシ基、フッ素原子であり、より好ましくはアルキル基、アリール基であり、さらに好ましくはアルキル基である。ｎおよびｍは０〜３の整数を表す。
【０１６８】
前記一般式（４）で表される白金錯体は、好ましくは一般式（６）で表される白金錯体である。
【０１６９】
【化２８】
2010140950.tif 000029
【０１７０】
一般式（６）中、Ｑ４は炭素原子または窒素原子で白金に結合する芳香族炭化水素環基または芳香族ヘテロ環基を表す。Ｌ１、Ｌ２およびＬ３は単結合または連結基を表す。Ｒ１、Ｒ３、Ｒ４は水素原子または置換基を表し、Ｒ２は置換基を表す。Ｒａ、Ｒｂは置換基を表し、ｎ、ｍは０〜３の整数を表す。
【０１７１】
一般式（６）について説明する。Ｌ１、Ｌ２、Ｌ３、Ｒ１、Ｒ２、Ｒ３、Ｒ４、Ｒａ、Ｒｂ、ｎおよびｍは一般式（５）におけるそれらと同義であり、また好ましい範囲も同様である。Ｑ４は炭素原子または窒素原子で白金に結合する芳香族炭化水素環基または芳香族ヘテロ環基を表す。炭素原子で白金に結合するＱ４としては、ベンゼン環、ピリジン環、ピリミジン環、ピリダジン環、ピラジン環、トリアゾール環、ピラゾール環、イミダゾール環、チオフェン環、フラン環またはこれらのベンゾ縮環体、ピリド縮環体等が挙げられる。窒素原子で白金に結合するＱ４としては、ピロール環、イミダゾール環、ピラゾール環、トリアゾール環またはこれらのベンゾ縮環体、ピリド縮環体等が挙げられる。Ｑ４は可能であれば置換基を有していても良い。置換基としては、一般式（３）における連結基Ｌ１の置換基として挙げたものが適用できる。
【０１７２】
前記一般式（６）で表される白金錯体の内、好ましい形態の一つは一般式（７）で表される白金錯体である。
【０１７３】
【化２９】
2010140950.tif 000030
【０１７４】
一般式（７）中、Ｌ１、Ｌ２およびＬ３は単結合または連結基を表す。Ｒ１、Ｒ３、Ｒ４、Ｒ５、Ｒ７、Ｒ８は水素原子または置換基を表し、Ｒ２、Ｒ６は置換基を表す。Ｒａ、Ｒｂは置換基を表し、ｎ、ｍは０〜３の整数を表す。
【０１７５】
一般式（７）について説明する。Ｌ１、Ｌ２、Ｌ３、Ｒ１、Ｒ２、Ｒ３、Ｒ４、Ｒａ、Ｒｂ、ｎおよびｍは一般式（６）におけるそれらと同義であり、また好ましい範囲も同様である。Ｒ５、Ｒ６、Ｒ７、Ｒ８はＲ１、Ｒ２、Ｒ３、Ｒ４と同義であり、また好ましい範囲も同様であるが、それぞれ等しくても異なっていても良い。
【０１７６】
以下に白金錯体の具体例を列挙するが、本発明はこれらの化合物に限定されることはない。
【０１７７】
【化３０】
2010140950.tif 000031
【０１７８】
【化３１】
2010140950.tif 000032
【０１７９】
【化３２】
2010140950.tif 000033
【０１８０】
【化３３】
2010140950.tif 000034
【０１８１】
【化３４】
2010140950.tif 000035
【０１８２】
【化３５】
2010140950.tif 000036
【０１８３】
【化３６】
2010140950.tif 000037
【０１８４】
【化３７】
2010140950.tif 000038
【０１８５】
【化３８】
2010140950.tif 000039
【０１８６】
【化３９】
2010140950.tif 000040
【０１８７】
【化４０】
2010140950.tif 000041
【０１８８】
【化４１】
2010140950.tif 000042
【０１８９】
【化４２】
2010140950.tif 000043
【０１９０】
【化４３】
2010140950.tif 000044
【０１９１】
【化４４】
2010140950.tif 000045
【０１９２】
【化４５】
2010140950.tif 000046
【０１９３】
【化４６】
2010140950.tif 000047
【０１９４】
【化４７】
2010140950.tif 000048
【０１９５】
【化４８】
2010140950.tif 000049
【０１９６】
【化４９】
2010140950.tif 000050
【０１９７】
【化５０】
2010140950.tif 000051
【０１９８】
【化５１】
2010140950.tif 000052
【０１９９】
【化５２】
2010140950.tif 000053
【０２００】
【化５３】
2010140950.tif 000054
【０２０１】
【化５４】
2010140950.tif 000055
【０２０２】
【化５５】
2010140950.tif 000056
【０２０３】
【化５６】
2010140950.tif 000057
【０２０４】
【化５７】
2010140950.tif 000058
【０２０５】
【化５８】
2010140950.tif 000059
【０２０６】
【化５９】
2010140950.tif 000060
【０２０７】
【化６０】
2010140950.tif 000061
【０２０８】
【化６１】
2010140950.tif 000062
【０２０９】
本発明に用いられる少なくとも３種の発光材料は、上記の化合物より選択することができるが、発光ピーク波長が４００ｎｍ以上５００ｎｍ未満の青色発光材料、発光ピーク波長が５００ｎｍ以上５７０ｎｍ未満の緑色発光材料、及び５７０ｎｍ以上６７０ｎｍ以下の赤色発光材料の具体例としては、下記に例示する化合物が挙げられるが、本発明はこれらに限定されるものではない。
【０２１０】
＜発光ピーク波長が４００ｎｍ以上５００ｎｍ未満の青色発光材料の具体例＞
【０２１１】
【化６２】
2010140950.tif 000063
【０２１２】
【化６３】
2010140950.tif 000064
【０２１３】
＜発光ピーク波長が５００ｎｍ以上５７０ｎｍ未満の緑色発光材料の具体例＞
【０２１４】
【化６４】
2010140950.tif 000065
【０２１５】
＜発光ピーク波長が５７０ｎｍ以上６７０ｎｍ以下の赤色発光材料の具体例＞
【０２１６】
【化６５】
2010140950.tif 000066
【０２１７】
【化６６】
2010140950.tif 000067
【０２１８】
【化６７】
2010140950.tif 000068
【０２１９】
＜ホスト材料＞
本発明に於ける発光層は、上記の発光材料をゲストとして、ホスト材料を含有するのが好ましい。ホスト材料としては、電子輸送性ホスト材料及び正孔輸送性ホスト材料のいずれも本発明に用いることが出来る。
本発明における発光材料は、電子輸送性燐光発光材料であって、該電子輸送性燐光発光材料を含有する発光層は、好ましくは、正孔輸送性ホスト材料を含有する。
以下に、正孔輸送性ホスト材料について説明する。
【０２２０】
《正孔輸送性ホスト材料》
本発明の発光層に用いられる正孔輸送性ホスト材料としては、耐久性向上、駆動電圧低下の観点から、イオン化ポテンシャルＩｐが５．１ｅＶ以上６．４ｅＶ以下であることが好ましく、５．４ｅＶ以上６．２ｅＶ以下であることがより好ましく、５．６ｅＶ以上６．０ｅＶ以下であることが更に好ましい。また、耐久性向上、駆動電圧低下の観点から、電子親和力Ｅａが１．２ｅＶ以上３．１ｅＶ以下であることが好ましく、１．４ｅＶ以上３．０ｅＶ以下であることがより好ましく、１．８ｅＶ以上２．８ｅＶ以下であることが更に好ましい。
【０２２１】
このような正孔輸送性ホスト材料としては、具体的には、例えば、以下の材料を挙げることができる。
ピロール、カルバゾール、インドール、ピラゾール、イミダゾール、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン化合物、芳香族ジメチリディン系化合物、ポルフィリン系化合物、ポリシラン系化合物、ポリ（Ｎ−ビニルカルバゾール）、アニリン系共重合体、チオフェンオリゴマチオフェンオリゴマー、ポリチオフェン等の導電性高分子オリゴマー、有機シラン、カーボン膜、及びそれらの誘導体等が挙げられる。
中でも、カルバゾール誘導体、インドール誘導体、芳香族第三級アミン化合物、チオフェン誘導体が好ましく、特に分子内にカルバゾール骨格および／またはインドール骨格および／または芳香族第三級アミン骨格を複数個有するものが好ましい。更には、カルバゾール骨格および／またはインドール骨格を有するものが好ましい。
このような正孔輸送性ホスト材料としての具体的化合物としては、例えば下記のものが挙げられるが、これらに限定されるものではない。
【０２２２】
【化６８】
2010140950.tif 000069
【０２２３】
【化６９】
2010140950.tif 000070
【０２２４】
【化７０】
2010140950.tif 000071
【０２２５】
【化７１】
2010140950.tif 000072
【０２２６】
（正孔注入層、正孔輸送層）
正孔注入層、正孔輸送層は、陽極又は陽極側から正孔を受け取り陰極側に輸送する機能を有する層である。本発明の正孔注入層、正孔輸送層に使用できる材料としては、本発明のインターロック型化合物のほか、他の正孔注入材料、正孔輸送材料を用いることができる。これらの正孔注入材料、正孔輸送材料は低分子化合物であっても高分子化合物であってもよい。
具体的には、ピロール誘導体、カルバゾール誘導体、トリアゾール誘導体、オキサゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン化合物、芳香族ジメチリディン系化合物、フタロシアニン系化合物、ポルフィリン系化合物、チオフェン誘導体、有機シラン誘導体、またはカーボン等を含有する層であることが好ましい。
【０２２７】
本発明の有機ＥＬ素子の正孔注入層あるいは正孔輸送層には、電子受容性ドーパントを含有させることができる。正孔注入層、あるいは正孔輸送層に導入する電子受容性ドーパントとしては、電子受容性で有機化合物を酸化する性質を有すれば、無機化合物でも有機化合物でも使用できる。
【０２２８】
具体的には、無機化合物は塩化第二鉄や塩化アルミニウム、塩化ガリウム、塩化インジウム、五塩化アンチモンなどのハロゲン化金属、五酸化バナジウム、および三酸化モリブデンなどの金属酸化物などが挙げられる。
【０２２９】
有機化合物の場合は、置換基としてニトロ基、ハロゲン、シアノ基、トリフルオロメチル基などを有する化合物、キノン系化合物、酸無水物系化合物、フラーレンなどを好適に用いることができる。
この他にも、特開平６−２１２１５３、特開平１１−１１１４６３、特開平１１−２５１０６７、特開２０００−１９６１４０、特開２０００−２８６０５４、特開２０００−３１５５８０、特開２００１−１０２１７５、特開２００１−１６０４９３、特開２００２−２５２０８５、特開２００２−５６９８５、特開２００３−１５７９８１、特開２００３−２１７８６２、特開２００３−２２９２７８、特開２００４−３４２６１４、特開２００５−７２０１２、特開２００５−１６６６３７、特開２００５−２０９６４３等に記載の化合物を好適に用いることが出来る。
【０２３０】
これらの電子受容性ドーパントは、単独で用いてもよいし、２種以上を用いてもよい。電子受容性ドーパントの使用量は、材料の種類によって異なるが、正孔輸送層材料に対して０．０１質量％〜５０質量％であることが好ましく、０．０５質量％〜２０質量％であることが更に好ましく、０．１質量％〜１０質量％であることが特に好ましい。
【０２３１】
正孔注入層、正孔輸送層の厚さは、駆動電圧を下げるという観点から、各々５００ｎｍ以下であることが好ましい。
正孔輸送層の厚さとしては、１ｎｍ〜５００ｎｍであるのが好ましく、５ｎｍ〜２００ｎｍであるのがより好ましく、１０ｎｍ〜１００ｎｍであるのが更に好ましい。また、正孔注入層の厚さとしては、０．１ｎｍ〜２００ｎｍであるのが好ましく、０．５ｎｍ〜１００ｎｍであるのがより好ましく、１ｎｍ〜１００ｎｍであるのが更に好ましい。
正孔注入層、正孔輸送層は、上述した材料の１種又は２種以上からなる単層構造であってもよいし、同一組成又は異種組成の複数層からなる多層構造であってもよい。
【０２３２】
（電子注入層、電子輸送層）
電子注入層及び電子輸送層は、陰極又は陰極側から電子を受け取り陽極側に輸送する機能を有する層である。
【０２３３】
本発明に用いられる電子注入材料、電子輸送材料は低分子化合物であっても高分子化合物であってもよい。
具体的には、ピリジン誘導体、キノリン誘導体、ピリミジン誘導体、ピラジン誘導体、フタラジン誘導体、フェナントロリン誘導体、トリアジン誘導体、トリアゾール誘導体、オキサゾール誘導体、オキサジアゾール誘導体、イミダゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体、シロールに代表される有機シラン誘導体、等を含有する層であることが好ましい。
【０２３４】
電子注入層、電子輸送層の厚さは、駆動電圧を下げるという観点から、各々５００ｎｍ以下であることが好ましい。
電子輸送層の厚さとしては、１ｎｍ〜５００ｎｍであるのが好ましく、５ｎｍ〜２００ｎｍであるのがより好ましく、１０ｎｍ〜１００ｎｍであるのが更に好ましい。また、電子注入層の厚さとしては、０．１ｎｍ〜２００ｎｍであるのが好ましく、０．２ｎｍ〜１００ｎｍであるのがより好ましく、０．５ｎｍ〜５０ｎｍであるのが更に好ましい。
電子注入層、電子輸送層は、上述した材料の１種又は２種以上からなる単層構造であってもよいし、同一組成又は異種組成の複数層からなる多層構造であってもよい。
【０２３５】
（正孔ブロック層）
正孔ブロック層は、陽極側から発光層に輸送された正孔が、陰極側に通りぬけることを防止する機能を有する層である。本発明において、発光層と陰極側で隣接する有機化合物層として、正孔ブロック層を設けることができる。
正孔ブロック層を構成する化合物の例としては、ＢＡｌｑ等のアルミニウム錯体、トリアゾール誘導体、ＢＣＰ等のフェナントロリン誘導体、等が挙げられる。
正孔ブロック層の厚さとしては、１ｎｍ〜５００ｎｍであるのが好ましく、５ｎｍ〜２００ｎｍであるのがより好ましく、１０ｎｍ〜１００ｎｍであるのが更に好ましい。
正孔ブロック層は、上述した材料の１種又は２種以上からなる単層構造であってもよいし、同一組成又は異種組成の複数層からなる多層構造であってもよい。
【０２３６】
（電子ブロック層）
電子ブロック層は、陰極側から発光層に輸送された電子が、陽極側に通りぬけることを防止する機能を有する層である。本発明において、発光層と陽極側で隣接する有機化合物層として、電子ブロック層を設けることができる。
電子ブロック層を構成する化合物の例としては、例えば前述の正孔輸送材料として挙げたものが適用できる。
電子ブロック層の厚さとしては、１ｎｍ〜５００ｎｍであるのが好ましく、５ｎｍ〜２００ｎｍであるのがより好ましく、１０ｎｍ〜１００ｎｍであるのが更に好ましい。
正孔ブロック層は、上述した材料の１種又は２種以上からなる単層構造であってもよいし、同一組成又は異種組成の複数層からなる多層構造であってもよい。
（保護層）
本発明において、有機ＥＬ素子全体は、保護層によって保護されていてもよい。
保護層に含まれる材料としては、水分や酸素等の素子劣化を促進するものが素子内に入ることを抑止する機能を有しているものであればよい。
その具体例としては、Ｉｎ、Ｓｎ、Ｐｂ、Ａｕ、Ｃｕ、Ａｇ、Ａｌ、ＴＩ、またはＮＩ等の金属、ＭｇＯ、ＳＩＯ、ＳＩＯ２、Ａｌ２Ｏ３、ＧｅＯ、ＮＩＯ、ＣａＯ、ＢａＯ、Ｆｅ２Ｏ３、Ｙ２Ｏ３、またはＴＩＯ２等の金属酸化物、ＳＩＮｘ、ＳＩＮｘＯｙ等の金属窒化物、ＭｇＦ２、ＬＩＦ、ＡｌＦ３、またはＣａＦ２等の金属フッ化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ素共重合体、吸水率１％以上の吸水性物質、吸水率０．１％以下の防湿性物質等が挙げられる。
【０２３７】
保護層の形成方法については、特に限定はなく、例えば、真空蒸着法、スパッタリング法、反応性スパッタリング法、ＭＢＥ（分子線エピタキシ）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、印刷法、または転写法を適用できる。
【０２３８】
（封止）
さらに、本発明の有機電界発光素子は、封止容器を用いて素子全体を封止してもよい。
また、封止容器と発光素子の間の空間に水分吸収剤又は不活性液体を封入してもよい。水分吸収剤としては、特に限定されることはないが、例えば、酸化バリウム、酸化ナトリウム、酸化カリウム、酸化カルシウム、硫酸ナトリウム、硫酸カルシウム、硫酸マグネシウム、五酸化燐、塩化カルシウム、塩化マグネシウム、塩化銅、フッ化セシウム、フッ化ニオブ、臭化カルシウム、臭化バナジウム、モレキュラーシーブ、ゼオライト、および酸化マグネシウム等を挙げることができる。不活性液体としては、特に限定されることはないが、例えば、パラフィン類、流動パラフィン類、パーフルオロアルカンやパーフルオロアミン、パーフルオロエーテル等のフッ素系溶剤、塩素系溶剤、およびシリコーンオイル類が挙げられる。
【０２３９】
（駆動）
本発明の有機電界発光素子は、陽極と陰極との間に直流（必要に応じて交流成分を含んでもよい）電圧（通常２ボルト〜１５ボルト）、又は直流電流を印加することにより、発光を得ることができる。
本発明の有機電界発光素子の駆動方法については、特開平２−１４８６８７号、同６−３０１３５５号、同５−２９０８０号、同７−１３４５５８号、同８−２３４６８５号、同８−２４１０４７号の各公報、特許第２７８４６１５号、米国特許５８２８４２９号、同６０２３３０８号の各明細書、等に記載の駆動方法を適用することができる。
【０２４０】
本発明の発光素子は、種々の公知の工夫により、光取り出し効率を向上させることができる。例えば、基板表面形状を加工する（例えば微細な凹凸パターンを形成する）、基板・ＩＴＯ層・有機層の屈折率を制御する、基板・ＩＴＯ層・有機層の膜厚を制御すること等により、光の取り出し効率を向上させ、外部量子効率を向上させることが可能である。
【０２４１】
本発明の発光素子は、陽極側から発光を取り出す、いわゆる、トップエミッション方式であっても良い。
【０２４２】
（本発明の用途）
本発明の有機電界発光素子は、表示素子、ディスプレイ、バックライト、電子写真、照明光源、記録光源、露光光源、読み取り光源、標識、看板、インテリア、光通信等に好適に利用できる。
【実施例】
【０２４３】
本発明について実施例を用いて具体的に説明するが、本発明はこれらの実施例に限定されるものではない。
１．有機ＥＬ素子の作製
１）本発明の素子１の作製
０．５ｍｍ厚み、２．５ｃｍ角のガラス基板を洗浄容器に入れ、２−プロパノール中で超音波洗浄した後、３０分間ＵＶ−オゾン処理を行った。この透明陽極上に真空蒸着法にて以下の層を蒸着した。本発明の実施例における蒸着速度は特に断りのない場合は０．２ｎｍ／秒である。蒸着速度は水晶振動子を用いて測定した。以下に記載の膜厚も水晶振動子を用いて測定したものである。
・陽極：ガラス基板上に、Ｉｎｄｉｕｍ  Ｔｉｎ  Ｏｘｉｄｅ（ＩＴＯと略記する）を膜厚１００ｎｍに蒸着した。
・正孔輸送層：前記陽極の上に、Ｂｉｓ［Ｎ−（１−ｎａｐｈｔｈｙｌ）−Ｎ−ｐｈｅｎｙ］ｂｅｎｚｉｄｉｎｅ（α−ＮＰＤと略記する）を膜厚５０ｎｍに蒸着した。
・発光層：前記正孔輸送層の上に、正孔輸送性ホスト材料であるＮ，Ｎ’−ｄｉｃａｒｂａｚｏｌｙｌ−３，５−ｂｅｎｚｅｎｅ（ｍＣＰと略記する）に１５質量％の青色発光材料Ｂ１、０．５質量％の緑色発光材料Ｇ１、０．５質量％の赤色発光材料Ｒ１をドープした発光層を３０ｎｍの厚みに共蒸着した。
・電子輸送層：発光層の上に、ｂｉｓ−（２−ｍｅｔｈｙｌ−８−ｑｕｉｎｏｌｉｎｏｌａｔｅ）−４−（ｐｈｅｎｙｌｐｈｅｎｏｌａｔｅ）  ａｌｕｍｉｎｉｕｍ（ＢＡｌｑと略記する）を厚み４０ｎｍに蒸着した。
・電子注入層：電子輸送層の上にＬｉＦを厚み１ｎｍに蒸着した。
・陰極：電子注入層の上に、パタ−ニングしたマスク（発光領域が２ｍｍ×２ｍｍとなるマスク）を設置し、金属アルミニウムを１００ｎｍ蒸着し陰極とした。
【０２４４】
作製した積層体を、アルゴンガスで置換したグロ−ブボックス内に入れ、ステンレス製の封止缶および紫外線硬化型の接着剤（ＸＮＲ５５１６ＨＶ、長瀬チバ（株）製）を用いて封止した。
【０２４５】
２）本発明の素子２〜７の作製
本発明の素子１の作製において、発光層を下記に変更した以外は、本発明の素子１の作製と同様にして、本発明の素子２〜７を作製した。
【０２４６】
−発光層の組成−
本発明の素子２：ホスト材料をｍＣＰとして１５質量％の青色発光材料Ｂ１、０．５質量％の緑色発光材料Ｇ１、０．５質量％の赤色発光材料Ｒ２をドープした発光層を用いた。
本発明の素子３：ホスト材料をｍＣＰとして１５質量％の青色発光材料Ｂ１、０．５質量％の緑色発光材料Ｇ１、０．５質量％の赤色発光材料Ｒ３をドープした発光層を用いた。
本発明の素子４：ホスト材料をｍＣＰとして１５質量％の青色発光材料Ｂ１、０．５質量％の緑色発光材料Ｇ２、０．５質量％の赤色発光材料Ｒ１をドープした発光層を用いた。
本発明の素子５：ホスト材料をｍＣＰとして１５質量％の青色発光材料Ｂ１、０．５質量％の緑色発光材料Ｇ３、０．５質量％の赤色発光材料Ｒ１をドープした発光層を用いた。
本発明の素子６：ホスト材料をｍＣＰにとして１５質量％の青色発光材料Ｂ２、０．５質量％の緑色発光材料Ｇ１、０．５質量％の赤色発光材料Ｒ１をドープした発光層を用いた。
本発明の素子７：ホスト材料をｍＣＰにとして１５質量％の青色発光材料Ｂ３、０．５質量％の緑色発光材料Ｇ１、０．５質量％の赤色発光材料Ｒ１をドープした発光層を用いた。
本発明の素子８：ホスト材料をｍＣＰに代えてＨ−１として１５質量％の青色発光材料Ｂ１、０．５質量％の緑色発光材料Ｇ１、０．５質量％の赤色発光材料Ｒ２をドープした発光層を用いた。
本発明の素子９：ホスト材料をｍＣＰに代えてＨ−２として１５質量％の青色発光材料Ｂ１、０．５質量％の緑色発光材料Ｇ１、０．５質量％の赤色発光材料Ｒ２をドープした発光層を用いた。
【０２４７】
３）比較の素子１〜６の作製
本発明の素子１の作製において、発光層を下記に変更した以外は、本発明の素子１の作製と同様にして、比較の素子１〜６を作製した。
【０２４８】
−発光層の組成−
比較の素子１：ホスト材料をｍＣＰとして１５質量％のＩｒ（ｐｉｑ）３（赤色発光材料）をドープした発光層を用いた。
比較の素子２：ホスト材料をｍＣＰとして１５質量％の赤色発光材料Ｒ１のみをドープした発光層を用いた。
比較の素子３：ホスト材料をｍＣＰとして１５質量％のＩｒ（ｐｐｙ）３（緑色発光材料）をドープした発光層を用いた。
比較の素子４：ホスト材料をｍＣＰとして１５質量％の緑色発光材料Ｇ１のみをドープした発光層を用いた。
比較の素子５：ホスト材料をｍＣＰとして１５質量％のＦＩｒｐｉｃ（青色発光材料）をドープした発光層を用いた。
比較の素子６：ホスト材料をｍＣＰとして１５質量％の青色発光材料Ｂ１のみをドープした発光層を用いた。
以上の比較の素子１〜６は、発光材料として単独の材料を用いた例である。
【０２４９】
４）比較の素子７〜１２の作製
本発明の素子１の作製において、発光層を下記に変更した以外は、本発明の素子１の作製と同様にして、比較の素子７〜１２を作製した。
【０２５０】
−発光層の組成−
比較の素子７：ホスト材料をｍＣＰとして１５質量％の青色発光材料Ｂ１、０．５質量％の緑色発光材料Ｇ１、０．５質量％のＩｒ（ｐｉｑ）３（赤色発光材料）をドープした発光層を用いた。
本発明の素子８：ホスト材料をｍＣＰとして１５質量％の青色発光材料Ｂ１、０．５質量％のＩｒ（ｐｐｙ）３（緑色発光材料）、０．５質量％の赤色発光材料Ｒ１をドープした発光層を用いた。
本発明の素子９：ホスト材料をｍＣＰとして１５質量％のＦＩｒｐｉｃ（青色発光材料）、０．５質量％の緑色発光材料Ｇ１、０．５質量％の赤色発光材料Ｒ１をドープした発光層を用いた。
本発明の素子１０：ホスト材料をｍＣＰとして１５質量％の青色発光材料Ｂ１、０．５質量％のＩｒ（ｐｐｙ）３（緑色発光材料）、０．５質量％のＩｒ（ｐｉｑ）３（赤色発光材料）をドープした発光層を用いた。
本発明の素子１１：ホスト材料をｍＣＰとして１５質量％のＦＩｒｐｉｃ（青色発光材料）、０．５質量％の緑色発光材料Ｇ１、０．５質量％のＩｒ（ｐｉｑ）３（赤色発光材料）をドープした発光層を用いた。
本発明の素子１２：ホスト材料をｍＣＰとして１５質量％のＦＩｒｐｉｃ（青色発光材料）、０．５質量％のＩｒ（ｐｐｙ）３（緑色発光材料）、０．５質量％の赤色発光材料Ｒ１をドープした発光層を用いた。
【０２５１】
実施例に用いた材料の構造を下記に示す。
【０２５２】
【化７２】
2010140950.tif 000073
【０２５３】
【化７３】
2010140950.tif 000074
【０２５４】
２．性能評価
得られた本発明の有機ＥＬ素子及び比較の有機ＥＬ素子について、下記に従って駆動電圧を調べた。
−駆動電圧の測定条件−
東陽テクニカ（株）製ソースメジャーユニット２４００を用いて、直流電圧を各素子に印加し、発光させた。輝度が１０００ｃｄ／ｍ２となったときの電圧を駆動電圧として測定した。
【０２５５】
得られた結果を表１に示した。
発光材料を単独で用いた比較の素子１〜６の中で比較すると、白金錯体を用いた比較の素子２，４，６が、白金以外の錯体を用いた比較の素子１，３，５よりも駆動電圧が０．５Ｖ〜０．８Ｖ程度低い効果が認められる。しかしながら、３色共に白金錯体を混合して用いた本発明の素子１〜６では、他の種類の錯体を混合した比較の素子７〜１２と比較すると３Ｖ以上駆動電圧が低下する予想外の効果を示した。
また、白金錯体とイリジウム錯体を混合した比較の素子７，８，１０〜１２では、電荷移動錯体による異常発光が認められ、本発明の素子に比べて発光効率が低下した。
【０２５６】
【表１】
2010140950.tif 000075
【０２５７】
実施例２
１．本発明の素子１１の作製
本発明の素子１の作製において、発光層を下記の３層に変更した以外は、本発明の素子１の作製と同様にして、本発明の素子１１を作製した。
【０２５８】
−発光層の組成−
正孔輸送層の上に順に、第１の発光層、第２の発光層、及び第３の発光層を成膜した。
第１の発光層：ホスト材料をｍＣＰとして１５質量％の青色発光材料Ｂ１をドープした発光層を厚み２５ｎｍに蒸着した。
第２の発光層：ホスト材料をｍＣＰとして１５質量％の緑色発光材料Ｇ１をドープした発光層を厚み２．５ｎｍに蒸着した。
第３の発光層：ホスト材料をｍＣＰとして１５質量％の赤色発光材料Ｒ１をドープした発光層を厚み２．５ｎｍに蒸着した。
【０２５９】
２．性能評価
得られた素子１１の駆動電圧を実施例１と同様に測定した。
その結果、１０００ｃｄ／ｍ２において、８．１Ｖであった。実施例１の本発明の素子１よりは高いが、比較の素子に比べて顕著に低電圧であった。